(57)【要約】【課題】カラーフィルタの低膜厚化が達成され、視差混色が少なく、画素の再現色等に優れたカラーフィルタ用着色組成物を提供する。また、着色層を製造する際に、色材を良好に分散することができ、経時劣化しにくい色材分散液を用いたカラーフィルタ用着色組成物を提供する。更に、現像残渣が少なく、水染みが発生しにくいカラーフィルタ用着色組成物を提供する。【解決手段】色材、溶剤、重合開始剤及びアルカリ可溶性樹脂を含有する着色組成物であって、該着色組成物に含まれるカルシウム（Ｃａ）と鉄（Ｆｅ）の合計質量が、該着色組成物全体に対して１２０質量ｐｐｍ以下であり、該アルカリ可溶性樹脂が炭化水素環を有するものであることを特徴とするカラーフィルタ用着色組成物やそれを用いたカラーフィルタにより課題を解決した。【選択図】なし【特許請求の範囲】
【請求項１】
色材、溶剤、重合開始剤及びアルカリ可溶性樹脂を含有する着色組成物であって、該着色組成物に含まれるカルシウム（Ｃａ）と鉄（Ｆｅ）の合計質量が、該着色組成物全体に対して１２０質量ｐｐｍ以下であり、該アルカリ可溶性樹脂が炭化水素環を有するものであることを特徴とするカラーフィルタ用着色組成物。
【請求項２】
更に、該着色組成物に含まれるマグネシウム（Ｍｇ）とクロム（Ｃｒ）の合計質量が、該着色組成物全体に対して１３５質量ｐｐｍ以下である請求項１に記載のカラーフィルタ用着色組成物。
【請求項３】
更に、該着色組成物に含まれるマグネシウム（Ｍｇ）とアルミニウム（Ａｌ）とクロム（Ｃｒ）の合計質量が、該着色組成物全体に対して１３５質量ｐｐｍ以下である請求項１又は請求項２に記載のカラーフィルタ用着色組成物。
【請求項４】
上記アルカリ可溶性樹脂の酸価が３０〜２００ｍｇＫＯＨ／ｇである請求項１ないし請求項３の何れかの請求項に記載のカラーフィルタ用着色組成物。
【請求項５】
上記アルカリ可溶性樹脂が、下記一般式（６）で表されるマレイミド構造を有するものである請求項１ないし請求項４の何れかの請求項に記載のカラーフィルタ用着色組成物。
【化１】
2018025612.tif 000016
［一般式（６）において、ＲＭは、置換されていてもよい環状構造を有する炭化水素基である。］
【請求項６】
上記アルカリ可溶性樹脂が、架橋環式脂肪族基を有するものである請求項１ないし請求項５の何れかの請求項に記載のカラーフィルタ用着色組成物。
【請求項７】
上記アルカリ可溶性樹脂が、スチレン構成単位を有するものである請求項１ないし請求項６の何れかの請求項に記載のカラーフィルタ用着色組成物。
【請求項８】
上記アルカリ可溶性樹脂が、下記一般式（７）で表される構成単位を有するものである請求項１ないし請求項７の何れかの請求項に記載のカラーフィルタ用着色組成物。
【化２】
2018025612.tif 000017
［一般式（７）において、Ｘは、水素原子又はメチル基である。また、Ｙは下記一般式（８）で表されるフェノキシエチル構造を有する基である。］
【化３】
2018025612.tif 000018
［一般式（８）において、ｎは、１〜８の整数である。］
【請求項９】
上記アルカリ可溶性樹脂が、炭化水素環を有する構成単位を２種以上有するものである請求項１ないし請求項８の何れかの請求項に記載のカラーフィルタ用着色組成物。
【請求項１０】
炭化水素環を有するアルカリ可溶性樹脂を２種以上含有し、そのうち少なくとも２種のアルカリ可溶性樹脂が、互いに異なる構成単位を有するものである請求項１ないし請求項９の何れかの請求項に記載のカラーフィルタ用着色組成物。
【請求項１１】
オキシムエステル系光重合開始剤を含有する請求項１ないし請求項１０の何れかの請求項に記載のカラーフィルタ用着色組成物。
【請求項１２】
α−アミノケトン系光重合開始剤、ビイミダゾール系光重合開始剤、チオキサントン系光重合開始剤及びアシルフォスフィンオキサイド系光重合開始剤からなる群より選ばれる１種以上の化合物を含有する請求項１ないし請求項１１の何れかの請求項に記載のカラーフィルタ用着色組成物。
【請求項１３】
メルカプト化合物を含有する請求項１ないし請求項１２の何れかの請求項に記載のカラーフィルタ用着色組成物。
【請求項１４】
下記一般式（１）で表される構成単位を含む分散剤を含有する請求項１ないし請求項１３の何れかの請求項に記載のカラーフィルタ用着色組成物。
【化４】
2018025612.tif 000019
［一般式（１）中、Ｒ１は水素原子又はメチル基、Ａは２価の連結基、Ｒ２及びＲ３は、それぞれ独立して、水素原子又はヘテロ原子を含んでもよい炭化水素基を表し、Ｒ２及びＲ３が互いに結合して環構造を形成してもよい。］
【請求項１５】
上記分散剤における上記一般式（１）で表される構成単位のうちの少なくとも一部が、該構成単位の窒素がアンモニウムイオンとなるように、下記一般式（２）〜（４）で表される化合物よりなる群から選ばれる１種以上の化合物が結合して塩を形成してなる構成単位である請求項１４に記載のカラーフィルタ用着色組成物。
【化５】
2018025612.tif 000020
［一般式（２）において、Ｒａは、炭素数１〜２０の、直鎖、分岐鎖若しくは環状のアルキル基；置換基を有してもよい、ビニル基、フェニル基若しくはベンジル基；又は−Ｏ−Ｒｅを表し、Ｒｅは、炭素数１〜２０の、直鎖、分岐鎖若しくは環状のアルキル基；置換基を有してもよい、ビニル基、フェニル基若しくはベンジル基；又は炭素数１〜４のアルキレン基を介した（メタ）アクリロイル基を表す。］
【化６】
2018025612.tif 000021
［一般式（３）において、Ｒｂ、Ｒｂ’及びＲｂ”は、それぞれ独立に、水素原子；酸性基若しくはそのエステル基；置換基を有してもよい炭素数１〜２０の、直鎖、分岐鎖若しくは環状のアルキル基；置換基を有してもよいビニル基、フェニル基若しくはベンジル基；又は−Ｏ−Ｒｆを表し、Ｒｆは、置換基を有してもよい、炭素数１〜２０の直鎖、分岐鎖若しくは環状のアルキル基；置換基を有してもよい、ビニル基、フェニル基若しくはベンジル基；又は炭素数１〜４のアルキレン基を介した（メタ）アクリロイル基を表し、Ｘは、塩素原子、臭素原子又はヨウ素原子を表す。］
【化７】
2018025612.tif 000022
［一般式（４）において、Ｒｃ及びＲｄは、それぞれ独立に、水素原子；水酸基；炭素数１〜２０の、直鎖、分岐鎖若しくは環状のアルキル基；置換基を有してもよい、ビニル基、フェニル基若しくはベンジル基；又は−Ｏ−Ｒｇを表し、Ｒｇは、炭素数１〜２０の、直鎖、分岐鎖若しくは環状のアルキル基；置換基を有してもよい、ビニル基、フェニル基若しくはベンジル基；又は炭素数１〜４のアルキレン基を介した（メタ）アクリロイル基を表す。ただし、Ｒｃ及びＲｄの少なくとも１つは炭素原子を含む。］
【請求項１６】
上記色材が、アントラキノン顔料、ジケトピロロピロール顔料、アゾ顔料、キノフタロン顔料、ジオキサジン顔料及びフタロシアニン顔料からなる群から選ばれる１種以上の有機顔料である請求項１ないし請求項１５の何れかの請求項に記載のカラーフィルタ用着色組成物。
【請求項１７】
請求項１ないし請求項１６の何れかの請求項に記載のカラーフィルタ用着色組成物の硬化物である着色層を有することを特徴とするカラーフィルタ。
【請求項１８】
請求項１７に記載のカラーフィルタを有するものであることを特徴とする表示装置。
【発明の詳細な説明】
【技術分野】
【０００１】
本発明は、カラーフィルタ用着色組成物に関し、更に詳しくは、特定の金属元素の合計含有量が規定され、また、炭化水素環を有するアルカリ可溶性樹脂を含有するカラーフィルタ用着色組成物、及び、それらを用いて得られたカラーフィルタに関するものである。
なお、カラーフィルタ用着色組成物を製造する際には、色材液が使用される。本明細書において、顔料・染料等の色材が溶剤の中に分散した形で存在する「色材分散液」と、染料等の色材が溶剤に溶解した状態で存在する「色材溶液」とを総称して「色材液」という。
【背景技術】
【０００２】
ディスプレイ等に用いられるカラーフィルタは、一般的に、透明基板、着色層、遮光部等を有しており、この着色層の形成方法としては、顔料分散法、染色法、電着法、印刷法等が知られているが、中でも、分光特性、耐久性、パターン形状、精度等の点から顔料分散法が広範に使用されている（特許文献１、２）。
【０００３】
近年、ディスプレイの発展によって、液晶ディスプレイ、有機ＥＬディスプレイ等の需要が増加してきており、それに伴い、これらディスプレイの性能において、演色性、コントラスト、輝度、色再現性等の向上と言った高画質化が強く望まれている。
【０００４】
更に近年、タブレット、スマートフォン等の高精細化のため、ブラックマトリクスの細線化が進み、ディスプレイを横から見た際に隣り合う画素の色が混ざり合って見える視差混色という現象が特に問題になってきている。
該問題の解決のために、カラーフィルタの低膜厚化が要求され、具体的には例えば従来の膜厚の約５０％〜７０％の膜厚の達成が求められている。
また一方で、画素の再現色についても、「ａｄｏｂｅＲＧＢ規格」「ＤＣＩ規格」（「ＤＣＩ」は、Ｄｉｇｉｔａｌ  Ｃｉｎｅｍａ  Ｉｎｉｔｉａｔｉｖｅｓ）と定義される色度域における高演色が求められている。
【０００５】
そこで、カラーフィルタの低膜厚化や画素の高演色化のためには、カラーフィルタ用着色組成物の色材濃度を上げる必要がある。
【０００６】
しかしながら、カラーフィルタ用着色組成物やそれに使用する色材液の色材濃度を上げようとすると、そもそも色材を良好に分散・溶解することが困難になり、経時的な安定性を得られない場合があった。
更に、色材濃度が上がることにより画素を形成するパターニングに必要となる成分が相対的に減少し、良好な現像性が得られない（現像速度が小さい；現像残渣が多い；等）という問題点があった。
【０００７】
すなわち、高濃度で分散・溶解でき色性能が優れたカラーフィルタ用着色組成物がたとえできたとしても、カラーフィルタ製造時の現像性との両立が困難になるという問題も発生していた。
【０００８】
一方、カラーフィルタ中又はカラーフィルタ製造用の着色組成物中の金属元素の含有量を規定するものとしては、特許文献３〜６が知られている。
【０００９】
特許文献３には、Ｒ（赤）、Ｇ（緑）、Ｂ（青）及びＢＫ（黒）の画素に含有されるナトリウムイオン（Ｎａ＋）とカリウムイオン（Ｋ＋）の合計量を規定することで、カラーフィルタに近接する液晶素子や半導体素子の汚染を防ぐ技術が開示されている。
特許文献４には、ブラックマトリクス用カーボンブラックに被覆されている樹脂中のナトリウム（Ｎａ）とカリウム（Ｋ）の合計量を規定して、高遮光率と低表面反射率を達成する技術が開示されている。
【００１０】
特許文献５には、電気伝導度を規定し、ナトリウム（Ｎａ）、カリウム（Ｋ）、マグネシウム（Ｍｇ）の各含有量を規定した顔料分散液が記載されており、その顔料分散液を使用して得られたカラーフィルタは、電圧保持率に優れるため表示安定性が良好であるとされている。
特許文献６には、Ｃ．Ｉ．ピグメントグリーン５８に含有されるナトリウムイオン（Ｎａ＋）、カリウムイオン（Ｋ＋）、マグネシウムイオン（Ｍｇ＋）の含有量が規定されたカラーフィルタ用有機顔料組成物が記載されており、それを使用して得られたカラーフィルタは、表示応答性に優れるとされている。
【００１１】
しかしながら、ディスプレイ用のカラーフィルタ用の色材液は、極めて高度な分散・溶解が要求されるため、前記した技術では未だ十分ではなく、前記した問題点を解決するためには更なる改善が望まれていた。
特に、高精細化により視差混色が問題になり、また画素の高演色が求められるようになり、カラーフィルタの低膜厚化が要求されるようになった近年、色材の分散安定性・溶解性、種々の画像特性、カラーフィルタ製造時の現像性等において、優れた性能を有するカラーフィルタ用着色組成物が望まれていた。
【先行技術文献】
【特許文献】
【００１２】
【特許文献１】特開２００７−１３３１３１号公報
【特許文献２】特開２００９−２４４６１７号公報
【特許文献３】特開平７−１９８９２８号公報
【特許文献４】特開平９−０７１７３３号公報
【特許文献５】特開２００９−００７４３２号公報
【特許文献６】特開２０１４−１１９４８７号公報
【発明の概要】
【発明が解決しようとする課題】
【００１３】
本発明は上記背景技術に鑑みてなされたものであり、その課題は、カラーフィルタの低膜厚化が達成され、ディスプレイを横から見た際の視差混色が少なく、画素の再現色についても、一定色度域における高演色が達成される等の優れた特性を有するカラーフィルタ用着色組成物を提供することにある。
また、カラーフィルタ用着色組成物の色材を良好に分散・溶解することができ、粘度安定性に優れ、現像性に優れる（現像速度が大きく、現像残渣の量が少ない）カラーフィルタ用着色組成物を提供することにある。
【課題を解決するための手段】
【００１４】
本発明者は、前記目的を達成するために鋭意研究を重ねた結果、カラーフィルタ用色材液又はカラーフィルタ用着色組成物に含有される、ナトリウム（Ｎａ）やカリウム（Ｋ）といった極めてありふれた金属元素以外の金属元素である「カルシウム（Ｃａ）、鉄（Ｆｅ）」（以下、この括弧内を「第一特定金属元素」と記述する場合がある。）や、「マグネシウム（Ｍｇ）、アルミニウム（Ａｌ）、クロム（Ｃｒ）」（以下、この括弧内を「第二特定金属元素」と記述する場合がある。また、「第一特定金属元素」と「第二特定金属元素」を総称して、「特定金属元素」と記述する場合がある。）の含有量を低減させることによって、意外にも上記課題が解決されたカラーフィルタ用着色組成物及びカラーフィルタが得られることを見出した。
【００１５】
また、本発明者は、色材を製造する工程で使用される、溶剤、工程水、装置部材等から混入してくる「特定金属元素」（「第一特定金属元素」及び「第二特定金属元素」）がある場合（とりわけ、「第一特定金属元素」がある場合）、色材液製造時の、色材液の初期粘度が高くなり、経時安定性が悪くなり、現像時間が長くなり、適切なパターンや良好な画素が得られないことを見出した。
そして、カラーフィルタ用色材液の原料となる、色材、溶剤等の中の「特定金属元素」の混入を低減することで（特に、色材中の「特定金属元素」の混入を低減することで）、上記課題が解決されたカラーフィルタ用着色組成物及びカラーフィルタが得られることを見出した。
【００１６】
また、着色組成物が前記特定金属元素を多く含有すると、現像時間が長くなるだけでなく、現像残渣が多くなり、水染みが発生しやすくなる。特に、色材の濃度が高い場合、このような傾向が強くなる。
本発明者は、前記特定金属元素の混入を低減した上で、更に、アルカリ可溶性樹脂として、炭化水素環を有するアルカリ可溶性樹脂を使用することにより、現像残渣を少なくでき、水染みの発生を抑制することができることを見出して、本発明を完成するに至った。
【００１７】
すなわち、本発明は、色材、溶剤、重合開始剤及びアルカリ可溶性樹脂を含有する着色組成物であって、該着色組成物に含まれるカルシウム（Ｃａ）と鉄（Ｆｅ）の合計質量が、該着色組成物全体に対して１２０質量ｐｐｍ以下であり、該アルカリ可溶性樹脂が炭化水素環を有するものであることを特徴とするカラーフィルタ用着色組成物を提供するものである。
【００１８】
また、本発明は、上記のカラーフィルタ用着色組成物の硬化物である着色層を有することを特徴とするカラーフィルタを提供するものである。
【００１９】
また、本発明は、上記のカラーフィルタを有するものであることを特徴とする表示装置を提供するものである。
【発明の効果】
【００２０】
前記した通り、ナトリウム（Ｎａ）やカリウム（Ｋ）といった極めてありふれた金属元素の混入を避けて、カラーフィルタに近接する液晶素子や半導体素子の汚染を防いだり、顔料被覆樹脂中の該金属の含有量を規定して高遮光率と低表面反射率を達成したり、カラーフィルタ中の該金属の含有量を規定して電圧保持率を上げて表示安定性や表示応答性を良好にする技術は知られている。
すなわち、ありふれた金属元素を削減して、その金属の混入に直接的に起因する特定の光学特性や電気特性を改良する技術は知られている。
【００２１】
しかしながら、特定金属元素（特に、第一特定金属元素）の含有量を規定して、色材液の段階で、その態様（高濃度化等）や物性（低粘度化、分散安定性等）を改良し、それを用いて最終的に優れたカラーフィルタを得る技術は知られていない。
【００２２】
すなわち、「カルシウム（Ｃａ）、鉄（Ｆｅ）」（第一特定金属元素）の含有量を規定することによって、更には、「マグネシウム（Ｍｇ）、アルミニウム（Ａｌ）、クロム（Ｃｒ）」（第二特定金属元素）の含有量を規定することによって、高い色材濃度でも低粘度（適正粘度）で、分散安定性・溶解性に優れた色材液が得られ、その結果として、画像特性・現像特性に優れたカラーフィルタが得られることは知られていない。
【００２３】
近年、前記した諸問題解決のために、カラーフィルタの低膜厚化が要求され、一方で、画素の再現色についても一定の色度域における高演色が求められているが、本発明のカラーフィルタ用着色組成物を用いると、カラーフィルタの低膜厚化が達成され、視差混色が少なく、高演色が達成され、パターニングにおける現像性等に優れたカラーフィルタ用着色組成物やカラーフィルタを提供することができる。
【発明を実施するための形態】
【００２４】
以下、本発明について説明するが、本発明は、以下の具体的形態に限定されるものではなく、技術的思想の範囲内で任意に変形することができる。
【００２５】
本発明の「カラーフィルタ用着色組成物」は、色材、溶剤、重合開始剤及びアルカリ可溶性樹脂を含有する着色組成物であって、該着色組成物に含まれるカルシウム（Ｃａ）と鉄（Ｆｅ）の合計質量が、該着色組成物全体に対して１２０質量ｐｐｍ以下であることを特徴とする。
例えば、色材及び溶剤を含有し、カルシウム（Ｃａ）と鉄（Ｆｅ）の合計質量が、該カラーフィルタ用色材液全体に対して１８０質量ｐｐｍ以下であるカラーフィルタ用色材液を使用することにより、カルシウム（Ｃａ）と鉄（Ｆｅ）の合計質量がかかる範囲内であるカラーフィルタ用着色組成物を調製しやすい。
なお、本発明では、「カラーフィルタ用色材液」を、単に「色材液」と略記することがあり、「カラーフィルタ用着色組成物」を、単に「着色組成物」と略記することがある。
【００２６】
＜色材＞
本発明において、色材は、カラーフィルタの着色層を形成した際に所望の発色が可能なものであればよく、特に限定されず、種々の無機顔料、有機顔料、染料等が挙げられ、これらは、１種単独で用いてもよいし、２種以上を混合して用いてもよい。
中でも有機顔料は、発色性が高く、耐熱性も高いので、好ましく用いられる。
【００２７】
＜＜無機顔料＞＞
本発明に用いられる無機顔料の具体例としては、酸化チタン、硫酸バリウム、炭酸カルシウム、亜鉛華、硫酸鉛、黄色鉛、亜鉛黄、べんがら（赤色酸化鉄（III））、カドミウム赤、群青、紺青、酸化クロム緑、コバルト緑、アンバー、チタンブラック、合成鉄黒、カーボンブラック等を挙げることができる。
【００２８】
＜＜有機顔料＞＞
本発明に用いられる有機顔料としては、着色顔料（黒色等の無彩色の顔料も含む）であり、カラーフィルタ用の有機顔料として所望の発色が可能なものであれば特に限定はない。ここで、「カラーフィルタ用」とは、画素部用、ブラックマトリクス部用等、カラーフィルタの着色用の全てを含む。
【００２９】
また、本発明に用いられる有機顔料としては、染料に各種置換基を結合させたり、公知のレーキ化（造塩化）手法を用いて、溶剤に不溶化させたりすることにより分散可能となったレーキ顔料も挙げられる。
【００３０】
ここで、有機顔料には、白色、黒色、灰色等の無彩色の顔料も含まれ、具体的には、青色顔料、緑色顔料、赤色顔料、黄色顔料、紫色顔料、オレンジ顔料、ブラウン顔料、黒色顔料等各種の色の顔料を使用することができる。
本発明における顔料分散液は、カラーフィルタ材料として用いられるので、青色顔料、緑色顔料、赤色顔料、黒色顔料が主ではあるが、それらの透過・吸収波長の調整等のために、上記色調の顔料も用いられる。
上記中でも、青色顔料、緑色顔料、赤色顔料、黄色顔料、紫色顔料等が、本発明の前記効果を発揮する点から好ましい。
【００３１】
以下に、有機顔料の具体例をピグメントナンバーで示す。なお、以下の「Ｃ．Ｉ．」は、カラーインデックスを意味する。
【００３２】
赤色顔料としては、Ｃ．Ｉ．ピグメントレッド１、２、３、４、５、６、７、８、９、１２、１４、１５、１６、１７、２１、２２、２３、３１、３２、３７、３８、４１、４７、４８、４８：１、４８：２、４８：３、４８：４、４９、４９：１、４９：２、５０：１、５２：１、５２：２、５３、５３：１、５３：２、５３：３、５７、５７：１、５７：２、５８：４、６０、６３、６３：１、６３：２、６４、６４：１、６８、６９、８１、８１：１、８１：２、８１：３、８１：４、８３、８８、９０：１、１０１、１０１：１、１０４、１０８、１０８：１、１０９、１１２、１１３、１１４、１２２、１２３、１４４、１４６、１４７、１４９、１５１、１６６、１６８、１６９、１７０、１７２、１７３、１７４、１７５、１７６、１７７、１７８、１７９、１８１、１８４、１８５、１８７、１８８、１９０、１９３、１９４、２００、２０２、２０６、２０７、２０８、２０９、２１０、２１４、２１６、２２０、２２１、２２４、２３０、２３１、２３２、２３３、２３５、２３６、２３７、２３８、２３９、２４２、２４３、２４５、２４７、２４９、２５０、２５１、２５３、２５４、２５５、２５６、２５７、２５８、２５９、２６０、２６２、２６３、２６４、２６５、２６６、２６７、２６８、２６９、２７０、２７１、２７２、２７３、２７４、２７５、２７６等が挙げられる。
この中でも、好ましくは、Ｃ．Ｉ．ピグメントレッド４８：１、１２２、１６８、１７７、２０２、２０６、２０７、２０９、２２４、２４２、２５４等が挙げられ、特に好ましくは、Ｃ．Ｉ．ピグメントレッド１７７、２０９、２２４、２５４等が挙げられる。
【００３３】
青色顔料としては、Ｃ．Ｉ．ピグメントブルー１、１：２、９、１４、１５、１５：１、１５：２、１５：３、１５：４、１５：６、１６、１７、１９、２５、２７、２８、２９、３３、３５、３６、５６、５６：１、６０、６１、６１：１、６２、６３、６６、６７、６８、７１、７２、７３、７４、７５、７６、７８、７９等が挙げられる。
この中でも、好ましくは、Ｃ．Ｉ．ピグメントブルー１５、１５：１、１５：２、１５：３、１５：４、１５：６等が挙げられ、特に好ましくは、Ｃ．Ｉ．ピグメントブルー１５：６等が挙げられる。
【００３４】
緑色顔料としては、Ｃ．Ｉ．ピグメントグリーン１、２、４、７、８、１０、１３、１４、１５、１７、１８、１９、２６、３６、４５、４８、５０、５１、５４、５５、５８、５９等が挙げられる。
この中でも、好ましくは、Ｃ．Ｉ．ピグメントグリーン７、３６、５８、５９等が挙げられる。
【００３５】
黄色顔料としては、Ｃ．Ｉ．ピグメントイエロー１、１：１、２、３、４、５、６、９、１０、１２、１３、１４、１６、１７、２４、３１、３２、３４、３５、３５：１、３６、３６：１、３７、３７：１、４０、４１、４２、４３、４８、５３、５５、６１、６２、６２：１、６３、６５、７３、７４、７５，８１、８３、８７、９３、９４、９５、９７、１００、１０１、１０４、１０５、１０８、１０９、１１０、１１１、１１６、１１７、１１９、１２０、１２６、１２７、１２７：１、１２８、１２９、１３３、１３４、１３６、１３８、１３９、１４２、１４７、１４８、１５０、１５１、１５３、１５４、１５５、１５７、１５８、１５９、１６０、１６１、１６２、１６３、１６４、１６５、１６６、１６７、１６８、１６９、１７０、１７２、１７３、１７４、１７５、１７６、１８０、１８１、１８２、１８３、１８４、１８５、１８８、１８９、１９０、１９１、１９１：１、１９２、１９３、１９４、１９５、１９６、１９７、１９８、１９９、２００、２０２、２０３、２０４、２０５、２０６、２０７、２０８、２１３等が挙げられる。
この中でも、好ましくはＣ．Ｉ．ピグメントイエロー８３、１１７、１２９、１３８、１３９、１５０、１５４、１５５、１８０、１８５、２１３等が挙げられ、特に好ましくは、Ｃ．Ｉ．ピグメントイエロー８３、１３８、１３９、１５０、１８０、１８５等が挙げられる。
【００３６】
オレンジ顔料としては、Ｃ．Ｉ．ピグメントオレンジ１、２、５、１３、１６、１７、１９、２０、２１、２２、２３、２４、３４、３６、３８、３９、４３、４６、４８、４９、６１、６２、６４、６５、６７、６８、６９、７０、７１、７２、７３、７４、７５、７７、７８、７９等が挙げられる。
この中でも、好ましくは、Ｃ．Ｉ．ピグメントオレンジ３８、７１等が挙げられる。
【００３７】
紫色顔料としては、Ｃ．Ｉ．ピグメントバイオレット１、１：１、２、２：２、３、３：１、３：３、５、５：１、１４、１５、１６、１９、２３、２５、２７、２９、３１、３２、３７、３９、４２、４４、４７、４９、５０等が挙げられる。
この中でも、好ましくはＣ．Ｉ．ピグメントバイオレット１９、２３等が挙げられ、特に好ましくは、Ｃ．Ｉ．ピグメントバイオレット２３等が挙げられる。
【００３８】
本発明においては、上記顔料を１種類用いてもよく、２種以上用いてもよい。
また、本発明における色材液が、カラーフィルタのブラックマトリックス用の色材液である場合、色材として黒色顔料を用いることができる。
黒色顔料としては、カーボンブラックを挙げることができる。
また、黒色等の無彩色の有機顔料は、該無彩色の顔料単独でもよく、赤、緑、青等の着色顔料との混合によるものでもよい。
【００３９】
本発明における有機顔料として好ましいものとしては、化学構造や光の透過スペクトルの観点から見ると、ピグメントレッド１７７等のアントラキノン顔料；ピグメントレッド２５４等のジケトピロロピロール顔料；ピグメントイエロー１５０等のアゾメチン顔料等のアゾ顔料；ピグメントイエロー１３８等のキノフタロン顔料；ピグメントバイオレット２３等のジオキサジン顔料；ピグメントブルー１５：６等のフタロシアニン顔料；ピグメントイエロー１８０等のベンズイミダゾロン顔料；ピグメントイエロー２１３等のキノキサリン顔料；キナクリドン顔料；イソインドリン顔料；イソインドリノン顔料；インダンスレン顔料；ペリレン顔料；等が挙げられる。
【００４０】
特に本発明の効果を発揮する点から、上記有機顔料（色材）が、アントラキノン顔料、ジケトピロロピロール顔料、アゾ顔料、キノフタロン顔料、ジオキサジン顔料及びフタロシアニン顔料からなる群から選ばれる１種以上の有機顔料であることが特に好ましい。
【００４１】
本発明においては、化学構造の骨格が同一、すなわち系が同一の有機顔料（色材）は、その系内で１種類を用いてもよく、２種以上用いてもよい。また、系を跨いで２種以上用いてもよい。また、混晶であってもよい。
【００４２】
上記した化学構造を有する有機顔料は、カラーフィルタ用の有機顔料（色材）として使用されることが多いため高濃度での色材分散液が要求されることが多く、特定金属元素による分散性や現像性への影響が大きく、更に、製造工程において特定金属元素の混入が発生しやすいため、本発明の前記効果を特に奏しやすい。
具体的には、例えば、ピグメントレッド２５４、ピグメントレッド１７７、ピグメントイエロー１５０、ピグメントイエロー１８５、ピグメントイエロー１３８、ピグメントイエロー１３９、ピグメントブルー１５：６、ピグメントバイオレット２３、ピグメントグリーン５８又はピグメントグリーン５９が上記理由から特に好ましい。
【００４３】
また、本発明における有機顔料としては、公知のレーキ化（造塩化）手法を用いて、染料を不溶化させたレーキ顔料を使用することもできる。
レーキ顔料の原料となる染料としては、従来公知の染料の中から適宜選択することができる。このような染料としては、例えば、アゾ系染料、金属錯塩アゾ系染料、アントラキノン系染料、トリフェニルメタン系染料、キサンテン系染料、シアニン系染料、ナフトキノン系染料、キノンイミン系染料、メチン系染料、フタロシアニン系染料、ペリノン系染料、ジピロメテン系染料等を挙げることができる。
【００４４】
この中でも、レーキ顔料の原料となる染料としては、耐熱性が高い点からキサンテン系染料（キサンテン系酸性染料）が好ましい。上記キサンテン系酸性染料としては、中でも、下記一般式（ＩＩ）で表される化合物、即ち、ローダミン系酸性染料を有することが好ましい。
【００４５】
【化１】
2018025612.tif 000002
［一般式（ＩＩ）中、ＲＩ〜ＲＩＶは、それぞれ独立に、水素原子、アルキル基、アリール基、又はヘテロアリール基を表し、ＲＩとＲＩＩＩ、ＲＩＩとＲＩＶが結合して環構造を形成してもよい。ＲＶは、酸性基、Ｘは、ハロゲン原子を表す。ｍは０〜５の整数を表す。一般式（ＩＩ）は酸性基を１個以上有するものであり、ｎは０以上の整数である。］
【００４６】
ＲＩ〜ＲＩＶにおけるアルキル基は、特に限定されない。例えば、置換基を有していてもよい炭素数１〜２０の直鎖又は分岐状アルキル基等が挙げられ、中でも、炭素数が１〜８の直鎖又は分岐のアルキル基であることが好ましく、炭素数が１〜５の直鎖又は分岐のアルキル基であることがより好ましい。アルキル基が有してもよい置換基としては、特に限定されないが、例えば、アリール基、ハロゲン原子、水酸基等が挙げられ、置換されたアルキル基としては、ベンジル基等が挙げられ、更に置換基としてハロゲン原子や、酸性基を有していてもよい。
ＲＩ〜ＲＩＶにおけるアリール基は、特に限定されない。例えば、置換基を有していてもよい炭素数６〜２０のアリール基が挙げられ、中でも、置換基を有していてもよいフェニル基、ナフチル基等が好ましい。ＲＩ〜ＲＩＶにおけるヘテロアリール基は、置換基を有していてもよい炭素数５〜２０のヘテロアリール基が挙げられ、ヘテロ原子として、窒素原子、酸素原子、硫黄原子等が好ましい。
アリール基又はヘテロアリール基が有してもよい置換基としては、例えば、炭素数１〜５のアルキル基、ハロゲン原子、酸性基、水酸基、アルコキシ基、カルバモイル基、カルボン酸エステル基等が挙げられる。
なお、ＲＩ〜ＲＩＶは、同一であっても異なっていてもよい。
【００４７】
酸性基又はその塩の具体例としては、カルボキシ基（−ＣＯＯＨ）、カルボキシラト基（−ＣＯＯ−）、カルボン酸塩基（−ＣＯＯＭ、ここでＭは金属原子を表す。）、スルホナト基（−ＳＯ３−）、スルホ基（−ＳＯ３Ｈ）、スルホン酸塩基（−ＳＯ３Ｍ、ここでＭは金属原子を表す。）等が挙げられ、中でも、スルホナト基（−ＳＯ３−）、スルホ基（−ＳＯ３Ｈ）、又はスルホン酸塩基（−ＳＯ３Ｍ）の少なくとも１種を有することが好ましい。なお金属原子Ｍとしては、ナトリウム原子、カリウム原子等が挙げられる。
【００４８】
一般式（ＩＩ）で表される化合物としては、高輝度化の点から、中でも、アシッドレッド５０、アシッドレッド５２、アシッドレッド２８９、アシッドバイオレット９、アシッドバイオレット３０、アシッドブルー１９等が好ましい。
また、耐熱性の点からは、一般式（ＩＩ）において、ｍ＝１、かつｎ＝０であるベタイン構造を有する化合物が好ましい。
また、中でも、ｍ＝１、かつｎ＝０であって、ＲＩ及びＲＩＩは各々独立にアルキル基又はアリール基であり、ＲＩＩＩ及びＲＩＶは各々独立にアリール基又はヘテロアリール基であることが、輝度及び耐光性に優れた着色層を形成可能になる点から好ましい。
上記一般式（ＩＩ）で表される化合物の製造方法は、特に限定されないが、例えば、特開２０１０−２１１１９８号公報を参考に得ることができる。
【００４９】
上記キサンテン系酸性染料の金属レーキ色材は、レーキ化剤として、金属原子を含むものが用いられる。金属原子を含むレーキ化剤を用いることにより、色材の耐熱性が高くなる。このようなレーキ化剤としては、２価以上の金属カチオンとなる金属原子を含むレーキ化剤が好ましい。
【００５０】
なお、目安として、１０ｇの溶剤（又は混合溶剤）に対して、レーキ顔料の溶解量が１０ｍｇ以下であれば、当該溶剤（又は混合溶剤）において、当該レーキ顔料（染料）が分散可能であると判定することができる。
【００５１】
＜＜酸性色素誘導体＞＞
本発明における有機顔料は、酸性色素誘導体を含有するものであることが、本発明の前記効果を奏しやすいために好ましい。酸性色素誘導体を用いると、特に、微分散化が可能であり、カラーフィルタ用に使用したときに、分散安定性が高い、コントラストが高い、光の透過率が高い、高輝度となる、色材分散液が得られる等のために好ましい。
また、酸性色素誘導体を用いると、本発明における特定金属元素の低減の効果がより発揮され、上記効果を相乗的に奏することができる。
【００５２】
ここで「酸性色素誘導体」とは、その化学構造中に酸性基を有する色素誘導体を言い、特に好ましくは、アントラキノン顔料、ジケトピロロピロール顔料、アゾ顔料、キノフタロン顔料、ジオキサジン顔料及びフタロシアニン顔料からなる群から選ばれる１種以上の顔料骨格を有し、酸性基を有する色素誘導体である。
酸性色素誘導体の中でも、キノフタロン顔料の顔料骨格を有し、酸性基を有する色素誘導体であるキノフタロン色素誘導体が、分散性を向上させる点でより好ましい。
【００５３】
酸性色素誘導体の酸性基としては、スルホ基、スルホンアミド基、カルボキシ基、及び、該官能基の金属塩若しくはアンモニウム塩からなる群より選ばれる少なくとも１つが好ましい。
顔料１分子に対しての酸性基の平均導入量は、特に限定はないが、０．５〜５個が好ましく、０．６〜４個がより好ましく、０．７〜３．５個が特に好ましい。
酸性基の導入により、微分散化が可能となり、カラーフィルタ用に使用したときに、分散安定性が高い、コントラストが高い、光の透過率が高い、高輝度である、等の長所を有する色材分散液が得られるために好ましく、また、前記特定金属元素を低減することによって、相乗効果を奏し、前記効果を更に得ることができる。
【００５４】
本発明における有機顔料は、顔料と酸性色素誘導体とを含有することが好ましい。酸性色素誘導体は、顔料と相互作用し、顔料粒子を作製する際に、顔料表面に吸着したり、又は、取り込まれたりしている。
また、顔料の表面に吸着することにより、顔料の表面を酸性にし、有機顔料そのものよりも、顔料分散剤との親和性を高め、また、顔料分散剤との仲介役を果たす。
また、塩基性分散剤と相互作用する酸性色素誘導体が顔料表面に吸着することにより、塩基性分散剤を効率的に顔料表面に位置させることができる。これにより、微分散化や分散安定化が可能になり、カラーフィルタ用に使用したときに優れる。
【００５５】
本発明における有機顔料全体における、酸性色素誘導体の含有量は、特に限定されないが、顔料１００質量部に対して、０．５〜３０質量部であることが好ましく、１〜１５質量部であることがより好ましく、２〜１０質量部であることが特に好ましい。
上記下限値以上とすることで、安定分散や微分散を可能にし、前記した特定金属元素の低減との相乗効果を奏し、上記上限値以下とすることで酸性色素誘導体の過剰による色度の変化を抑制することができる。
【００５６】
本発明においては、有機顔料として、上記酸性色素誘導体を１種類でも２種以上用いてもよく、また、１種類の顔料に対しても、上記酸性色素誘導体を１種類でも２種以上用いてもよい。
【００５７】
上記酸性色素誘導体は、顔料粒子の分散体中に、どの段階で添加されてもよいが、酸性色素誘導体を、顔料表面に吸着させたり、取り込ませたりすることを考慮すると、顔料を製造する工程の中で顔料に添加することもでき、例えば、顔料を合成する工程中、ニーダー等により顔料をソルベントソルトミリングする工程中、該工程後の処理の工程中、アトライター等により顔料を乾式粉砕する工程中、分散している工程中、分散後の処理の工程中等に添加することができる。
再沈法において良溶媒又は貧溶媒に添加しておくこともでき、顔料粒子の析出後、又は、その後に濃縮若しくは再分散をするときに添加しておくこともできる。
【００５８】
本発明によれば、更に、分散剤が後述する（塩型）塩基性ブロック型分散剤又は（塩型）塩基性グラフト型分散剤であることにより、その塩形成部位が、顔料、及び、特に顔料表面に吸着された酸性色素誘導体に対する吸着性が強く、一方で、溶剤に対して親和性を有する高分子分散剤の主鎖及び側鎖により、カラーフィルタ用顔料分散液の分散性が向上して、有機顔料濃度を上げられ、低粘度化が達成でき、顔料分散液の経時変化を抑制でき、その結果、カラーフィルタ用着色組成物の評価において現像性が向上する。
【００５９】
＜＜染料＞＞
本発明においては、染料も、色材として使用することができる。染料の具体例としては、前記の「レーキ顔料の原料となる染料」と同様のものを使用することができる。
【００６０】
目安として、１０ｇの溶剤（又は混合溶剤）に対して、染料の溶解量が１０ｍｇ以下であれば、当該溶剤（又は混合溶剤）において、当該染料は分散可能であり、色材分散液とすることができる。
１０ｇの溶剤（又は混合溶剤）に対して、１０ｍｇを超えて溶解する染料は、溶剤に溶解させて色材溶液とし、カラーフィルタ用着色組成物として用いることができる。
【００６１】
＜＜色材の粒径＞＞
色材の粒径は、特に限定はないが、３０ｎｍ〜５００ｎｍが好ましく、４０ｎｍ〜３００ｎｍがより好ましく、５０ｎｍ〜２００ｎｍが特に好ましい。
粒径が小さ過ぎると、分散性や再溶解性が低下し、また、微紛による汚染等により作業性が低下する場合がある。
一方、粒径が大き過ぎると、分散性、分散安定性、耐光性等が悪くなり、カルシウム（Ｃａ）、鉄（Ｆｅ）等の特定金属元素の含有量削減の効果が現れにくくなり、前記した本発明の効果が奏されず、特に、良好なコントラストを得ることができない場合がある。
【００６２】
ここで「再溶解性」とは、一度乾燥したカラーフィルタ用着色組成物の固形分が再度溶剤に溶解する性質をいう。例えば、ダイコーターによる塗布を行う際にダイリップ先端にカラーフィルタ用着色組成物が付着すると、乾燥速度が速い場合に、乾燥によって固化物が発生するが、塗布が再開された際に固化物がカラーフィルタ用着色組成物に溶解しやすくないと、ダイリップ上の固化物が一部剥離し、カラーフィルタの着色層に付着しやすく、異物欠陥の原因となる。
【００６３】
＜分散剤＞
本発明のカラーフィルタ用着色組成物は、必要に応じて分散剤を含有することができる。
本発明における分散剤としては、公知の分散剤の中から適宜選択して用いることができ、例えば、カチオン系、アニオン系、ノニオン系、両性、シリコーン系、フッ素系等の界面活性剤；高分子分散剤；低分子分散剤等を使用できる。中でも、均一に、微細に分散し得る点から、高分子分散剤（高分子の界面活性剤も含む）が好ましい。
【００６４】
高分子分散剤としては、例えば、変性ポリウレタン、変性ポリアクリレート、変性ポリエステル、変性ポリアミド等の高分子分散剤を挙げることができる。
具体的には、「（メタ）アクリル酸エステル等の不飽和カルボン酸エステル」の（共）重合体類；「（メタ）アクリル酸等の不飽和カルボン酸の（共）重合体」の（部分）アミン塩、（部分）アンモニウム塩若しくは（部分）アルキルアミン塩類；「１級、２級若しくは３級アミノ基を有する（メタ）アクリル酸エステル等の不飽和カルボン酸エステル」の（共）重合体、当該（共）重合体のアミノ基の（部分）塩、当該（共）重合体のアミノ基の（部分）酸変性物；「水酸基含有（メタ）アクリル酸エステル等の水酸基含有不飽和カルボン酸エステル」の（共）重合体やそれらの変性物；ポリウレタン類；不飽和ポリアミド類；ポリシロキサン類；長鎖ポリアミノアミドリン酸塩類；ポリ（低級アルキレンイミン）と遊離カルボキシ基含有ポリエステルとの反応により得られるアミドやそれらの塩類；等を挙げることができる。
【００６５】
＜＜高分子分散剤と低分子分散剤＞＞
本発明における「分散剤」は特に限定はなく、色材の分散に公知の高分子分散剤や低分子分散剤が使用できる。
【００６６】
高分子分散剤としては、例えば、ランダム（共）重合体よりなるランダム型分散剤；ブロック共重合体よりなるブロック型分散剤；主鎖に対してところどころに側鎖としてペンダントに（枝のように）繰り返し単位を結合させたグラフト（共）重合体等よりなるグラフト型分散剤；等が挙げられる。
また、（共）重合体の構成単位の少なくとも一部が塩構造になった塩型分散剤も好ましいものとして挙げられる。かかる塩型は、上記ランダム型分散剤、ブロック型分散剤及びグラフト型分散剤の全てに当てはまり、それらは好適に使用される。
【００６７】
高分子分散剤としては、例えば、ポリ（メタ）アクリル酸エステル等の不飽和カルボン酸エステルの（共）重合体；ポリ（メタ）アクリル酸等の不飽和カルボン酸の（共）重合体の（部分）アミン塩、（部分）アンモニウム塩や（部分）アルキルアミン塩類；水酸基含有ポリ（メタ）アクリル酸エステル等の水酸基含有不飽和カルボン酸エステルの（共）重合体やそれらの変性物；ポリウレタン類；不飽和ポリアミド類；ポリシロキサン類；長鎖ポリアミノアミドリン酸塩類；ポリ（低級アルキレンイミン）と遊離カルボキシ基含有ポリエステルとの反応により得られるアミドやそれらの塩類、側鎖にポリエステル基を有する（メタ）アクリレートの共重合体等を挙げることができる。
【００６８】
中でも、ポリ（メタ）アクリル酸塩、マレイン酸ナトリウム−オレフィン共重合体、末端カルボキシ基含有ポリエステル（例えば、特公昭５４−３４００９号公報等）；テトラキス（２−ヒドロキシアルキル）エチレンジアミンを出発物質とする酸性基及び／又は塩基性基を有するポリエステル（特開平２−２４５２３１号公報等）；マクロモノマー（片末端に重合性不飽和基を有するオリゴマー）、水酸基を有するモノマー、カルボキシ基含有モノマーが共重合してなる共重合体（特開平８−２５９８７６号公報等）；マクロモノマー（片末端に重合性不飽和基を有するオリゴマー）、窒素原子を有するモノマーが共重合してなる共重合体（特開平１０−３３９９４９号公報等）等が好ましい。
【００６９】
低分子分散剤としては、例えば、スルホン酸基、カルボン酸基等を有するアニオン性化合物；脂肪族アミンの塩、４級アンモニウム塩等を有するカチオン性化合物；水酸基、オキシエチレン鎖等を有する非イオン性化合物；高分子化合物；等が挙げられる。
具体的には、例えば、ソルビタン脂肪酸エステル、ポリオキシエチレンアルキルアミン、アルキルジアミン、アルカノールアミン誘導体（米国特許第３５３６５１０号）等が挙げられる。
【００７０】
分散剤の中でも高分子分散剤が好ましく、高分子分散剤の中でも、塩基性ブロック型分散剤及び／又は塩基性グラフト型分散剤であることが、色材吸着部位と溶剤親和部位が機能分離されており、後記する「カルシウム（Ｃａ）と鉄（Ｆｅ）の合計含有量」、また「カルシウム（Ｃａ）と鉄（Ｆｅ）の合計含有量に加えて、更にマグネシウム（Ｍｇ）とアルミニウム（Ａｌ）とクロム（Ｃｒ）の合計含有量」を一定値以下にすることによる、分散安定性、着色画像性、現像性等の前記本発明の効果との相乗効果がある点、前記した酸性色素誘導体と併用したときの相乗効果がある点等から好ましい。
【００７１】
ここで、「分散剤が、塩基性ブロック型分散剤及び／又は塩基性グラフト型分散剤であること」とは、分散剤が、塩基性ブロック型分散剤であること、塩基性グラフト型分散剤であること、塩基性ブロック型分散剤と塩基性グラフト型分散剤とを併用していること、塩基性ブロック型分散剤であり同時に塩基性グラフト型分散剤でもある分散剤であること、の何れをも意味している。また、塩基性ブロック型分散剤でも塩基性グラフト型分散剤でもない分散剤の併用は排除していない。
【００７２】
＜＜塩基性ブロック型分散剤＞＞
「塩基性ブロック型分散剤」とは、アミノ基、モノアルキルアミノ基、ジアルキルアミノ基、アミド基；それらの塩；トリアルキルアンモニウム基；等の塩基性基を有するモノマー（以下、「ａモノマー」と略記する）と、該モノマーとは異なる他のモノマー（以下、「ｂモノマー」と略記する）とのブロック共重合体よりなる分散剤を言い、２元共重合体でもよく、３元以上の共重合体でもよい。なお、「ａモノマー」には、上記「アルキル」を、「アリール」、「アラルキル」、「アルケニル」等と言い換えたものも含まれる。
【００７３】
上記ａモノマーとしては、４級アンモニウム塩基、及び／又は、窒素に結合した水素が置換基で置換されていてもよい２級又は３級アミノ基又はそれらの塩を含有する（メタ）アクリレート化合物が好ましく、特に好ましくは、３級アミノ基及び／又は４級アンモニウム塩基である。
【００７４】
上記ａモノマーとしては、下記一般式（１）で表される構成単位を与えるもの、又は、下記一般式（１）で表される構成単位の塩型（後述する）がより好ましい。すなわち、本発明においては、上記分散剤が下記一般式（１）で表される構成単位を含む塩基性ブロック共重合体又はその塩型である前記のカラーフィルタ用色材液が好ましい。
【化２】
2018025612.tif 000003
［一般式（１）中、Ｒ１は水素原子又はメチル基、Ａは２価の連結基、Ｒ２及びＲ３は、それぞれ独立して、水素原子又はヘテロ原子を含んでもよい炭化水素基を表し、Ｒ２及びＲ３が互いに結合して環構造を形成してもよい。］
【００７５】
塩を構成しているものとしては、具体的には、例えば、塩基性ブロック共重合体を形成するユニットである等の３級アミノ基を、スルホン酸化合物、リン酸化合物等の酸によって塩形成したものが挙げられる。
また、塩基性ブロック共重合体を形成するユニットであるジメチルアミノエチル（メタ）アクリレート等の３級アミノ基に、ハロゲン化アリール、ハロゲン化アラルキル等により４級アンモニウム塩としたものが挙げられる。
【００７６】
上記ａモノマーが上記一般式（１）で表される繰り返し単位を与えるものである場合、適宜他の重合可能なモノマーと共重合した後に、アミノ基と反応する化合物、例えば、スルホン酸化合物、リン酸化合物、カルボン酸化合物等の酸化合物；ハロゲン化アリール、ハロゲン化アルキル、ハロゲン化アラルキル等のハロゲン化合物；等と反応させて、一部又は全部を４級アンモニウム塩としてもよい。
【００７７】
上記スルホン酸化合物としては、下記一般式（２）で表される化合物が挙げられる。すなわち、前記塩形成したものとしては、上記ブロック共重合体が、上記一般式（１）で表される構成単位の少なくとも一部の窒素がカチオンとなり、下記一般式（２）で表される化合物よりなる群から選ばれる１種以上の化合物がアニオンとなり、それらが塩を形成してなる塩型ブロック共重合体である前記のカラーフィルタ用色材液が好ましい。
【００７８】
【化３】
2018025612.tif 000004
［一般式（２）において、Ｒａは、炭素数１〜２０の直鎖、分岐鎖若しくは環状のアルキル基；置換基を有してもよいビニル基、フェニル基若しくはベンジル基又は−Ｏ−Ｒｅを表し、Ｒｅは、炭素数１〜２０の直鎖、分岐鎖若しくは環状のアルキル基；置換基を有してもよいビニル基、フェニル基若しくはベンジル基；又は炭素数１〜４のアルキレン基を介した（メタ）アクリロイル基を表す。］
【００７９】
上記「ハロゲン化アリール、ハロゲン化アルキル、ハロゲン化アラルキル等のハロゲン化合物」としては、下記一般式（３）で表される化合物が挙げられる。すなわち、前記塩形成したものとしては、上記ブロック共重合体が、上記一般式（１）で表される構成単位の少なくとも一部の窒素がカチオンとなり、下記一般式（３）で表される化合物よりなる群から選ばれる１種以上の化合物がアニオンとなり、それらが塩を形成してなる塩型ブロック共重合体である前記のカラーフィルタ用色材液が好ましい。
【００８０】
【化４】
2018025612.tif 000005
［一般式（３）において、Ｒｂ、Ｒｂ’及びＲｂ”は、それぞれ独立に、水素原子；酸性基若しくはそのエステル基；置換基を有してもよい炭素数１〜２０の、直鎖、分岐鎖若しくは環状のアルキル基；置換基を有してもよいビニル基、フェニル基若しくはベンジル基；又は−Ｏ−Ｒｆを表し、Ｒｆは、置換基を有してもよい、炭素数１〜２０の直鎖、分岐鎖若しくは環状のアルキル基；置換基を有してもよい、ビニル基、フェニル基若しくはベンジル基；又は炭素数１〜４のアルキレン基を介した（メタ）アクリロイル基を表し、Ｘは、塩素原子、臭素原子又はヨウ素原子を表す。］
一般式（３）中のＸが、カウンターアニオン（Ｘ−）となり塩を形成する。
【００８１】
上記リン酸化合物としては、下記一般式（４）で表される化合物が挙げられる。すなわち、前記塩形成したものとしては、上記ブロック共重合体が、上記一般式（１）で表される構成単位の少なくとも一部の窒素がカチオンとなり、下記一般式（４）で表される化合物よりなる群から選ばれる１種以上の化合物がアニオンとなり、それらが塩を形成してなる塩型ブロック共重合体である前記のカラーフィルタ用色材液が好ましい。
【００８２】
【化５】
2018025612.tif 000006
［一般式（４）において、Ｒｃ及びＲｄは、それぞれ独立に、水素原子；水酸基；炭素数１〜２０の、直鎖、分岐鎖若しくは環状のアルキル基；置換基を有してもよい、ビニル基、フェニル基若しくはベンジル基；又は−Ｏ−Ｒｇを表し、Ｒｇは、炭素数１〜２０の、直鎖、分岐鎖若しくは環状のアルキル基；置換基を有してもよい、ビニル基、フェニル基若しくはベンジル基；又は炭素数１〜４のアルキレン基を介した（メタ）アクリロイル基を表す。ただし、Ｒｃ及びＲｄの少なくとも１つは炭素原子を含む。］
【００８３】
上記ａモノマーとしては、具体的には、（メタ）アクリル酸のジアルキルアミノアルキルエステル、（メタ）アクリル酸のジアリールアミノアルキルエステル、（メタ）アクリル酸のジアラルキルアミノアルキルエステル、（メタ）アクリル酸のジアルケニルアミノアルキルエステル、それらの塩等が挙げられる。「それらの塩」を形成する際に用いられる化合物としては、上記一般式（２）〜（４）で表される化合物が挙げられる。
【００８４】
より具体的には、例えば、ジメチルアミノエチル（メタ）アクリレート、ジメチルアミノプロピル（メタ）アクリレート、ジエチルアミノエチル（メタ）アクリレート、ジエチルアミノプロピル（メタ）アクリレート等の３級アミノ基含有化合物；これら３級アミノ基含有化合物の塩；Ｎ−メチロール（メタ）アクリルアミド、Ｎ，Ｎ−ジメチル（メタ）アクリルアミド、Ｎ，Ｎ−ジメチルアミノエチル（メタ）アクリルアミド、Ｎ，Ｎ−ジメチルアミノプロピル（メタ）アクリルアミド等のアミド類；（メタ）アクリロイルアミノプロピルトリメチルアンモニウムクロライド、（メタ）アクリロイルオキシエチルトリメチルアンモニウムクロライド、（メタ）アクリロイルオキシエチルトリエチルアンモニウムクロライド、（メタ）アクリロイルオキシエチルベンジルジメチルアンモニウムクロライド等の４級アンモニウム基含有化合物の塩；等が挙げられる。
【００８５】
特に好ましくは、ジメチルアミノエチル（メタ）アクリレート、ジメチルアミノエチル（メタ）アクリレートのスルホン酸塩、ジメチルアミノエチル（メタ）アクリレートのフェニルホスホン酸塩、（メタ）アクリロイルオキシエチルベンジルジメチルアンモニウムクロライド等が挙げられる。
【００８６】
前記ａモノマーが（共）重合した塩基性ブロック共重合体又はその塩型の分散剤は、カラーフィルタ用に使用したときに、微分散化や分散安定化が可能になり、色材濃度を上げても良好な分散安定性を保持できる。すなわち、色材分散液や着色組成物の高濃度化、それを用いて得られるカラーフィルタの、高演色化、薄膜化、高コントラスト化、良現像性、良再溶解性等が可能になり、特定金属元素の含有量を限定したこととの相乗効果で、前記した本発明の効果が発揮されやすい。
【００８７】
色材が前記ａモノマー（好ましくは一般式（１）で表される構成単位）に含まれる窒素部位にしっかり吸着して色材分散性に優れたものになると共に、該窒素部位にしっかり吸着して分散剤に取り囲まれた色材が現像時に分散剤に吸着したまま流されやすくなり、基材上に色材が取り残されることがなく、残渣の発生が抑制されやすくなる。
また、同様に、窒素部位にしっかり吸着して分散剤に取り囲まれた色材が、再溶解性の溶剤に分散剤に吸着したまま流されやすくなる。
【００８８】
前記ｂモノマーとしては、例えば、芳香族基含有モノマーとして、ベンジル（メタ）アクリレート、２−ヒドロキシ−３−フェノキシプロピル（メタ）アクリレート、フェノキシエチル（メタ）アクリレート等のアクリレート類；スチレン等のスチレン類；フェニルビニルエーテル等のビニルエーテル類；等が挙げられる。
更には、（メタ）アクリル酸メチル、（メタ）アクリル酸エチル（メタ）アクリル酸ｎ−プロピル、（メタ）アクリル酸イソプロピル、（メタ）アクリル酸ブチル、（メタ）アクリル酸オクチル、（メタ）アクリル酸２−エチルヘキシル、グリシジル（メタ）アクリレート、ヒドロキシエチル（メタ）アクリレート等の（メタ）アクリル酸エステル系モノマー；酢酸ビニル；アクリロニトリル；アリルアルキルエーテル等のアリル基含有化合物；等が挙げられる。
【００８９】
前記ｂモノマーとしては、カルボキシ基含有モノマーも好ましい。該カルボキシ基含有モノマーとは、共重合可能な不飽和二重結合とカルボキシ基を含有するモノマーを言う。
カルボキシ基含有モノマーとしては、例えば、（メタ）アクリル酸、ビニル安息香酸、マレイン酸、マレイン酸モノアルキルエステル、フマル酸、イタコン酸、クロトン酸、桂皮酸、（メタ）アクリル酸ダイマー等が挙げられる。
また、２−ヒドロキシエチル（メタ）アクリレート等の水酸基を有する単量体と、無水マレイン酸、無水フタル酸、シクロヘキサンジカルボン酸無水物等のような環状無水物との付加反応物；ω−カルボキシ−ポリカプロラクトンモノ（メタ）アクリレート等も挙げられる。
また、該カルボキシ基の前駆体として、無水マレイン酸、無水イタコン酸、無水シトラコン酸等の酸無水物を用いたカルボキシ基含有モノマーも挙げられる。
中でも、共重合性、コスト、溶解性等の点から、（メタ）アクリル酸が特に好ましい。
【００９０】
上記ｂモノマーの選択の包括的な理由としては、特にカラーフィルタ用に使用したときに、溶剤に対して親和性を有し、微分散化や分散安定化が可能になることが挙げられる。
【００９１】
ａモノマー若しくはその塩を含有する重合ブロックを「Ａ」、ｂモノマーを含有する重合ブロックを「Ｂ」とすると、本発明における塩基性ブロック型分散剤は、Ａ−Ｂブロック共重合体、Ａ−Ｂ−Ａブロック共重合体、Ｂ−Ａ−Ｂブロック共重合体、Ａ−Ｂ−Ａ−Ｂブロック共重合体、それ以上のブロック共重合体の何れでもよいが、好ましくは、Ａ−Ｂブロック共重合体である。
【００９２】
ａモノマー若しくはその塩を含むブロック共重合体は、ａモノマー若しくはその塩を含むブロック部分が色材に吸着し、ａモノマー若しくはその塩を含まないブロック部分が、溶剤に対して親和性を有するため、色材の分散性を向上させることができる。
【００９３】
本発明における塩基性ブロック共重合体の重量平均分子量（Ｍｗ）は、特に限定はないが、５００〜１０００００の範囲内であることが好ましく、１０００〜３００００の範囲内であることがより好ましく、３０００〜２００００の範囲内であることが特に好ましく、４０００〜１５０００の範囲内であることが最も好ましい。
上記範囲内であることにより、「色材を均一に分散させる濡れ性」と分散安定性とを両立させることが可能となる。また、本願の色材分散剤を着色組成物の成分として用いる場合には、上限が上記値以下であると、分散液の粘度が高くなり過ぎず、現像性、解像性が低下せず、一方、下限が上記値以上であると十分な分散性が得られる。
【００９４】
ここで、重量平均分子量は（Ｍｗ）、ゲル・パーミエーション・クロマトグラフィー（ＧＰＣ）により、標準ポリスチレン換算値として求める。
塩基性ブロック共重合体の重量平均分子量（Ｍｗ）等の測定は、東ソー（株）製のＨＬＣ−８１２０ＧＰＣを用い、溶出溶剤を０．０１モル／Ｌの臭化リチウムを添加したＮ−メチルピロリドンとし、校正曲線用ポリスチレンスタンダードをＭｗ３７７４００、２１０５００、９６０００、５０４００、２０６５０、１０８５０、５４６０、２９３０、１３００、５８０（以上、Ｐｏｌｙｍｅｒ  Ｌａｂｏｒａｔｏｒｉｅｓ社製  Ｅａｓｉ  ＰＳ−２シリーズ）及びＭｗ１０９００００（東ソー（株）製）とし、測定カラムをＴＳＫ−ＧＥＬ  ＡＬＰＨＡ−Ｍ×２本（東ソー（株）製）として行われたものである。
【００９５】
また、アミン価は、特に限定はないが、好ましくは１５〜２００ｍｇＫＯＨ／ｇ、より好ましくは３０〜１５０ｍｇＫＯＨ／ｇ、特に好ましくは４０〜１３０ｍｇＫＯＨ／ｇである。
アミン価が小さ過ぎると十分な分散安定性が得られず、大き過ぎると溶剤への溶解性が低下する。
上記アミン価はＪＩＳ−Ｋ７２３７により求めることができる。
【００９６】
また、酸価は、０〜５０ｍｇＫＯＨ／ｇが好ましく、１〜３０ｍｇＫＯＨ／ｇがより好ましく、２〜１８ｍｇＫＯＨ／ｇが特に好ましい。この範囲であると現像性が優れる。また、酸価が上記上限以下であると、「レジストパターン剥がれ」が起きにくい。
【００９７】
分子量、アミン価又は酸価が、上記範囲であると、分散されやすく、色材濃度を上げても良好な分散安定性を保持でき、現像性が良好で、特定金属元素の含有量を限定したこととの相乗効果で前記した本発明の効果が発揮されやすい。
その結果、該色材分散液を用いて得られたカラーディスプレイは、コントラストが高く、光の透過率が高く、高輝度のディスプレイとなる。
【００９８】
＜＜塩基性グラフト型分散剤＞＞
「塩基性グラフト型分散剤」とは、主鎖に対して側鎖として繰り返し単位が結合した（共）重合体よりなる塩基性の分散剤をいう。
具体的には、先に側鎖を合成しておき、それを（共）重合したもの、すなわち、片末端に重合不飽和基を有するマクロモノマー（片末端に重合性不飽和基を有し繰り返し単位を有するオリゴマー）等を重合成分とする（共）重合体よりなる分散剤が挙げられる。
また、先に主鎖を合成しておいてから、その主鎖に対して、ところどころに側鎖としてペンダントに（枝のように）繰り返し単位を結合させた（共）重合体よりなる分散剤が挙げられる。
【００９９】
「塩基性グラフト型分散剤」の塩基性は、どのように付与されていてもよいが、塩基性を有する窒素原子含有モノマーを共重合させることにより塩基性が付与されているものが好ましい。
共重合させる塩基性のモノマーとしては特に限定はないが、具体的には、例えば、前記「塩基性ブロック型分散剤」の項で記載した前記「ａモノマー」が挙げられる。
【０１００】
前記「片末端に重合性基不飽和基を有するマクロモノマー」としては特に限定はなく公知のものが使用可能である。
かかるマクロモノマーにおける繰り返し単位を構成する重合成分としては、特に限定はないが、具体的には、例えば、スチレン、α−メチルスチレン等のスチレン系モノマー；（メタ）アクリル酸メチル、（メタ）アクリル酸エチル、（メタ）アクリル酸ｎ−プロピル、（メタ）アクリル酸イソプロピル、（メタ）アクリル酸ブチル、（メタ）アクリル酸オクチル、（メタ）アクリル酸２−エチルヘキシル、グリシジル（メタ）アクリレート、ベンジル（メタ）アクリレート、ヒドロキシエチル（メタ）アクリレート等の（メタ）アクリル酸エステル系モノマー；（メタ）アクリルアミド、Ｎ−メチロールアクリルアミド、Ｎ，Ｎ−ジメチルアクリルアミド、Ｎ，Ｎ−ジメチルアミノエチルアクリルアミド等の（メタ）アクリルアミド系モノマー；酢酸ビニル；アクリロニトリル；アリルアルキルエーテル等のアリル基含有化合物；等が挙げられる。本発明におけるマクロモノマーとしては、上記重合成分が重合した単位を有するものであることが好ましい。
【０１０１】
「塩基性グラフト型分散剤」において、上記「片末端に重合性基不飽和基を有するマクロモノマー」と「共重合させる塩基性のモノマー」以外に、他の重合性モノマーが共重合されていてもよい。
かかる「他の重合性モノマー」としては、特に限定はないが、具体的には、例えば、前記「塩基性ブロック型分散剤」の項で記載した前記「ｂモノマー」等が挙げられる。
【０１０２】
マクロモノマーの導入率は、特に限定はないが、主鎖の繰り返し単位１００個中に、平均で０．１個〜２０個の割合で導入されることが好ましく、０．３個〜１０個の割合で導入されることが特に好ましい。
【０１０３】
本発明における塩基性グラフト型分散剤の分子量は、特に限定はないが、ポリスチレン換算の重量平均分子量（Ｍｗ）として、通常１０００〜１０００００、好ましくは２０００〜４００００、より好ましくは３０００〜３００００、特に好ましくは４０００〜２５０００、更に好ましくは５０００〜２００００である。
上記範囲であると、分散されやすく、「色材分散液を調製する際の最終分散工程」で微分散化が可能となったり、分散時間の短縮が可能となったりする。その結果、該色材分散液を用いて得られたカラーディスプレイは、コントラストが高く、光の透過率が高く、高輝度のディスプレイとなる。
【０１０４】
＜＜市販品＞＞
本発明において、分散剤として用いられる市販品としては、限定はされないが、具体的には、例えば、ＥＦＫＡ−４０４６、ＥＦＫＡ−４０４７、ＥＦＫＡポリマー１０、ＥＦＫＡポリマー４００、ＥＦＫＡポリマー４０１、ＥＦＫＡポリマー４３００、ＥＦＫＡポリマー４３１０、ＥＦＫＡポリマー４３２０、ＥＦＫＡポリマー４３３０（以上、ＢＡＳＦジャパン（株）製）、Ｄｉｓｐｅｒｂｙｋ１１１、Ｄｉｓｐｅｒｂｙｋ１６１、Ｄｉｓｐｅｒｂｙｋ１６５、Ｄｉｓｐｅｒｂｙｋ１６７、Ｄｉｓｐｅｒｂｙｋ１８２、Ｄｉｓｐｅｒｂｙｋ２０００、Ｄｉｓｐｅｒｂｙｋ２００１、ＢＹＫ−ＬＰＮ６９１９、ＢＹＫ−ＬＰＮ２１１１６（以上、ビックケミー・ジャパン（株）製）、ＳＯＬＳＰＥＲＳＥ２４０００、ＳＯＬＳＰＥＲＳＥ２７０００、ＳＯＬＳＰＥＲＳＥ２８０００（以上、ルーブリゾール社製）、アジスパー（登録商標）ＰＢ８２１、ＰＢ８２２（味の素ファインテクノ（株）製）等が挙げられる。
【０１０５】
＜溶剤＞
本発明における色材液の溶剤としては特に限定はなく、公知のものが用いられる。
【０１０６】
具体的には、例えば、メタノール、エタノール、プロパノール等のアルコール類；テトラヒドロフラン等のエーテル類；プロピレングリコールモノメチルエーテル、プロピレングリコールジメチルエーテル、プロピレングリコールメチルエチルエーテル、プロピレングリコールモノエチルエーテル、プロピレングリコールジエチルエーテル等のアルキレングリコールエーテル類；ジエチレングリコールモノメチルエーテル、ジエチレングリコールジメチルエーテル、ジエチレングリコールエチルメチルエーテル、ジエチレングリコールモノエチルエーテル、ジエチレングリコールジエチルエーテル、ジプロピレングリコールモノメチルエーテル、ジプロピレングリコールジメチルエーテル、ジプロピレングリコールメチルエチルエーテル、ジプロピレングリコールモノエチルエーテル、ジプロピレングリコールジエチルエーテル等のジアルキレングリコールエーテル類；トリプロピレングリコールモノメチルエーテル、トリプロピレングリコールジメチルエーテル、トリプロピレングリコールメチルエチルエーテル、トリプロピレングリコールモノエチルエーテル、トリプロピレングリコールジエチルエーテル等のトリアルキレングリコールエーテル類；エチレングリコールモノメチルエーテルアセテート、エチレングリコールモノエチルエーテルアセテート、プロピレングリコールモノメチルエーテルアセテート、プロピレングリコールモノエチルエーテルアセテート等のアルキレングリコールモノアルキルエーテルアセテート類；ジプロピレングリコールモノメチルエーテルアセテート、ジプロピレングリコールモノエチルエーテルアセテート等のジアルキレングリコールモノアルキルエーテルアセテート類；トリプロピレングリコールモノメチルエーテルアセテート、トリプロピレングリコールモノエチルエーテルアセテート等のトリアルキレングリコールモノアルキルエーテルアセテート類；トルエン、キシレン等の芳香族炭化水素類；メチルエチルケトン、メチルプロピルケトン、メチルアミルケトン、シクロペンタノン、シクロヘキサノン、４−ヒドロキシ−４−メチル−２−ペンタノン、メチルイソブチルケトン等のケトン類；２−ヒドロキシプロピオン酸エチル、２−ヒドロキシ−２−メチルプロピオン酸メチル、２−ヒドロキシ−２−メチルプロピオン酸エチル、３−メトキシ酢酸ブチル、３−メチル−３−メトキシ酢酸ブチル（３−メトキシ−３−メチル−１−ブチルアセテート）、エトキシ酢酸エチル、ヒドロキシ酢酸エチル、２−ヒドロキシ−２−メチルブタン酸メチル、３−メトキシプロピオン酸メチル、３−メトキシプロピオン酸エチル、３−エトキシプロピオン酸メチル、３−エトキシプロピオン酸エチル、２−ヒドロキシプロパン酸メチル、酢酸エチル、酢酸ブチル、乳酸メチル、乳酸エチル、酢酸イソアミル等のエステル類；等が挙げられる。
これらの溶剤は単独で用いてもよく、２種以上を組み合わせてもよい。
【０１０７】
中でも、特に、プロピレングリコールモノエチルエーテルアセテート、プロピレングリコールモノメチルエーテルアセテート、３−エトキシプロピオン酸エチル、３−メトキシ酢酸ブチル、３−メチル−３−メトキシ酢酸ブチル（３−メトキシ−３−メチル−１−ブチルアセテート）、ジエチレングリコールエチルメチルエーテル、プロピレングリコールモノメチルエーテル、２−ヒドロキシプロパン酸メチルが好ましい。
【０１０８】
また、現像性や再溶解性等の観点から、２種類以上の溶剤を含有する混合溶剤を使用するのも好ましい。
【０１０９】
混合溶剤を使用する場合、第１溶剤としては、安全性の高い；適度な揮発性を持つ；適度な溶解性を持つために分散性が良好である；等の理由から、グリコールエーテルアセテート系溶剤（前記した、アルキレングリコールモノアルキルエーテルアセテート類、ジアルキレングリコールモノアルキルエーテルアセテート類、トリアルキレングリコールモノアルキルエーテルアセテート類等）を使用するのが好ましい。また、その中でも、沸点（大気圧における沸点をいう。以下同じ。）が１５０℃未満であるエチレングリコールモノメチルエーテルアセテート又はプロピレングリコールモノメチルエーテルアセテートがより好ましく、プロピレングリコールモノメチルエーテルアセテート（ＰＧＭＥＡ）が特に好ましい。
【０１１０】
第２溶剤（第１溶剤以外の溶剤）としては、アルコール性水酸基を持つ溶剤（以下、「アルコール系溶剤」という場合がある。）や、沸点１５０℃以上の溶剤が好ましい。
第２溶剤は、１種単独で使用してもよいし、２種以上を混合して使用してもよい。
【０１１１】
第２溶剤としてアルコール系溶剤を使用すると、分散性が良好になり再溶解性が良好になる。また、極性が高く染料の溶解に優れている。
アルコール系溶剤の例としては、プロピレングリコールモノメチルエーテル（沸点１２１℃）、３−メトキシ−３−メチル−１−ブタノール（沸点１７４℃）、ジアセトンアルコール（沸点１６６℃）、乳酸エチル（沸点１５１℃）等が挙げられる。
【０１１２】
混合溶剤を使用する場合に、アルコール系溶剤の含有量は、全溶剤中１０質量％以下が好ましく、５質量％以下がより好ましく、２質量％以下が更に好ましい。また、０．１質量％以上が好ましく、０．３質量％以上がより好ましく、１質量％以上が更に好ましい。
上記範囲内であると、分散剤の溶解性が良好になり、また、分散剤の第１溶剤への溶解を阻害しなくなるため、分散安定性が良好になる。
【０１１３】
第１溶剤が沸点１５０℃未満の溶剤である場合、第２溶剤として沸点１５０℃以上の溶剤を使用すると、乾燥ムラが発生しにくくなり、また、再溶解性が良好になる。
沸点１５０℃以上の溶剤の例としては、ジエチレングリコールエチルメチルエーテル（沸点１７９℃）、３−メトキシ−３−メチル−１−ブチルアセテート（沸点１８８℃）、３−エトキシプロピオン酸エチル（沸点１７０℃）、３−メトキシブチルアセテート（３−メトキシ酢酸ブチル）（沸点１７２℃）等が挙げられる。
【０１１４】
混合溶剤を使用する場合、沸点１５０℃以上の溶剤の含有量は、全溶剤中３０質量％以下が好ましく、２０質量％以下がより好ましく、１５質量％以下が更に好ましい。また、１質量％以上が好ましく、３質量％以上がより好ましく、５質量％以上が更に好ましい。
上記範囲内であると、乾燥ムラが発生しにくく、また、乾燥時間が長くなり過ぎず生産性が良好となる。
【０１１５】
また、第２溶剤として、アルコール系溶剤と沸点１５０℃以上の溶剤を併用することにより、再溶解性が極めて良好となり、乾燥ムラも発生しにくくなる。
この場合、アルコール系溶剤に対する沸点１５０℃以上の溶剤の含有比率（質量基準）は、０．１以上２５以下が好ましく、０．３以上２０以下がより好ましく、０．５以上１０以下が特に好ましい。
【０１１６】
上記「沸点１５０℃以上の溶剤」の沸点は、乾燥時間が長くなり過ぎない等の点から、２４０℃以下であることが好ましく、２００℃以下であることが特に好ましい。
【０１１７】
＜その他の成分＞
色材液は、本発明の効果を損なわない範囲で、後述するアルカリ可溶性樹脂等、その他の成分を含有していてもよい。
【０１１８】
＜含有割合＞
本発明におけるカラーフィルタ用色材液において、色材、分散剤及び溶剤の含有比率は特に限定はないが以下が好ましい。
色材１００質量部に対して、分散剤が、５〜２００質量部が好ましく、１０〜１５０質量部がより好ましく、１５〜１００質量部が特に好ましく、２０〜６０質量部が最も好ましい。
また、色材液１００質量部に対して、色材が、３〜４０質量部が好ましく、５〜３５質量部がより好ましく、７〜３０質量部が特に好ましい。
【０１１９】
上記した「色材と分散剤の含有比率」であると、色材が分散されやすく、優れた分散安定性が得られ、高い色材濃度の色材分散液が得られ、分散時間の短縮が可能となる。
その結果、該色材分散液を用いて得られたカラーフィルタは、前記効果を発揮し、高演色、高コントラスト、薄膜化が可能、光の透過率が高く、高輝度のディスプレイとなる。
【０１２０】
また、上記した「色材と溶剤の含有比率」であると、分散性、分散安定性、溶解性等に優れ、好適な粘度に調整され、本発明における色材液に、少なくとも重合開始剤及びアルカリ可溶性樹脂（及び好ましくは重合性多官能化合物）を含有させて着色組成物を得る際等に、それらの含有比率を最適値に調整しやすいために好ましい。
【０１２１】
＜分散方法＞
上記した色材を、分散剤存在の下、溶剤に分散して含有させる。湿式分散して含有させると本願発明の効果が特に発揮される。
【０１２２】
本発明においては、分散時間は特に限定されないが、色材の分散粒径が好適となるように、０．０１〜５０時間が好ましく、０．０２〜３０時間がより好ましく、０．０５〜１０時間が特に好ましい。
【０１２３】
＜色材液中の特定金属元素の含有量＞
本発明におけるカラーフィルタ用色材液は、該色材液に含まれるカルシウム（Ｃａ）と鉄（Ｆｅ）の合計質量が、該色材液全体に対して１８０質量ｐｐｍ以下であることを特徴とする。
カルシウム（Ｃａ）と鉄（Ｆｅ）の合計質量は、コスト等を考慮しなければ、少なければ少ないほど好ましいが、具体的には、該色材液全体に対して、好ましくは１４０質量ｐｐｍ以下、より好ましくは７０質量ｐｐｍ以下、特に好ましくは３０質量ｐｐｍ以下、更に好ましくは１５質量ｐｐｍ以下、最も好ましくは５質量ｐｐｍ以下である。
【０１２４】
「色材液に含まれるカルシウム（Ｃａ）と鉄（Ｆｅ）の合計質量」が、上記上限以下であると、色材液に含有される色材濃度を上げても良好に分散でき、経時でも分散安定性が良好に保持され、しかも高色材濃度であるにもかかわらず経時劣化しにくいカラーフィルタ用色材液が得られる。
【０１２５】
また、「色材液に含まれるカルシウム（Ｃａ）と鉄（Ｆｅ）の合計質量」が、上記上限以下の色材液を用いてカラーフィルタ用着色組成物を製造すると、該着色組成物中の色材濃度を上げることができ、その結果、低膜厚であっても高い色濃度を実現するカラーフィルタを得ることができる。
かかる色材液を用いると、カラーフィルタの低膜厚化が達成され、視差混色が少なく、高演色が達成され、パターニングにおける現像性に優れた着色組成物やカラーフィルタを得ることができる。
【０１２６】
上記金属量が限定された色材液を用いて得られる本発明の着色組成物では、色材濃度を上げられ、良好な分散性能・分散安定性能・溶解性が得られると共に、カラーフィルタ製造時の良好な現像性が達成される。つまり、例えばアルカリ性の現像液に、未露光部が、該色材と共に着色組成物中の組成物が溶解しやすくなる。
【０１２７】
「色材液に含まれるカルシウム（Ｃａ）と鉄（Ｆｅ）の合計質量」の下限は、特に限定はないが、１質量ｐｐｍ以上が好ましく、３質量ｐｐｍ以上が特に好ましい。上記下限以上であると、分散性・溶解性の向上と現像性の向上については十分なので、金属元素の過剰な除去に要するコストがかからない。
【０１２８】
本発明におけるカラーフィルタ用色材液は、更に、該色材液に含まれるマグネシウム（Ｍｇ）とアルミニウム（Ａｌ）とクロム（Ｃｒ）の合計質量が、該色材液全体に対して２００質量ｐｐｍ以下であることが好ましい。
色材液に含まれるマグネシウム（Ｍｇ）とアルミニウム（Ａｌ）とクロム（Ｃｒ）の合計質量は、該色材液全体に対して、より好ましくは１４０質量ｐｐｍ以下、特に好ましくは６０質量ｐｐｍ以下、更に好ましくは２０質量ｐｐｍ以下である。
【０１２９】
また、色材液に含まれるマグネシウム（Ｍｇ）とクロム（Ｃｒ）の合計質量が、２００質量ｐｐｍ以下であることが好ましく、１４０質量ｐｐｍ以下であることがより好ましく、６０質量ｐｐｍ以下であることが特に好ましく、２０質量ｐｐｍ以下であることが更に好ましい。
上記上限以下であると、前記した本発明の効果が特に奏される。
【０１３０】
「色材液に含まれるカルシウム（Ｃａ）と鉄（Ｆｅ）の合計質量」が前記上限以下であり、かつ、「色材液に含まれるマグネシウム（Ｍｇ）とアルミニウム（Ａｌ）とクロム（Ｃｒ）の合計質量」が、上記上限以下であると、色材液に含有される色材濃度を上げても更に良好に分散でき、経時でも更に分散安定性が良好に保持され、しかも高色材濃度であるにもかかわらず更に経時劣化しにくいカラーフィルタ用色材液が得られる。
【０１３１】
「色材液に含まれるカルシウム（Ｃａ）と鉄（Ｆｅ）の合計質量」が前記上限以下であり、かつ、カルシウム（Ｃａ）が、該色材液全体に対して、１６０質量ｐｐｍ以下が好ましく、１００質量ｐｐｍ以下がより好ましく、６０質量ｐｐｍ以下が特に好ましく、３０質量ｐｐｍ以下が更に好ましい。
また、「色材液に含まれるカルシウム（Ｃａ）と鉄（Ｆｅ）の合計質量」が前記上限以下であり、かつ、鉄（Ｆｅ）が、該色材液全体に対して、３０質量ｐｐｍ以下が好ましく、２０質量ｐｐｍ以下がより好ましく、１０質量ｐｐｍ以下が特に好ましく、５質量ｐｐｍ以下が更に好ましい。
上記上限以下であると、前記した本発明の効果が特に奏される。
【０１３２】
「色材液に含まれるカルシウム（Ｃａ）と鉄（Ｆｅ）の合計質量」が前記上限以下であり、かつ、「色材液に含まれるカルシウム（Ｃａ）と鉄（Ｆｅ）とマグネシウム（Ｍｇ）とアルミニウム（Ａｌ）とクロム（Ｃｒ）の合計質量」が、該色材液全体に対して、２９０質量ｐｐｍ以下が好ましく、２６０質量ｐｐｍ以下がより好ましく、１９０質量ｐｐｍ以下が特に好ましく、１００質量ｐｐｍ以下が更に好ましく、５０質量ｐｐｍ以下が最も好ましい。
上記上限以下であると、前記した本発明の効果が特に奏される。
【０１３３】
更に、「色材液に含まれるカルシウム（Ｃａ）と鉄（Ｆｅ）とマグネシウム（Ｍｇ）とクロム（Ｃｒ）の合計質量」が、該色材液全体に対して、２９０質量ｐｐｍ以下が好ましく、２６０質量ｐｐｍ以下がより好ましく、１９０質量ｐｐｍ以下が特に好ましく、１００質量ｐｐｍ以下が更に好ましく、５０質量ｐｐｍ以下が最も好ましい。
上記上限以下であると、前記した本発明の効果が特に奏される。
【０１３４】
＜作用原理＞
分散安定性の向上等、本発明の前記効果を発揮する作用原理は、発明の範囲を限定するものではないが、以下のように考えられる。
すなわち、色材近傍に、カルシウム（Ｃａ）や鉄（Ｆｅ）、又は、前記特定金属元素が多く存在する場合、分散剤の色材への吸着が阻害されると推定される。また、分散性向上に寄与する塩型の分散剤や酸性色素誘導体が、前記特定金属元素と塩形成することで、該分散剤や酸性色素誘導体が分散性の向上に寄与できなくなると推定される。
【０１３５】
また、上記分散性の低下に与える影響は、ナトリウムイオン（Ｎａ＋）、カリウムイオン（Ｋ＋）等の１価の陽イオンより、特定金属元素の陽イオンのような２価以上の陽イオンの方が大きい可能性も考えられる。金属陽イオンの価数の大きい方が凝集性に与える影響が高いので、「何れも２価以上の価数をとる金属元素であるＣａとＦｅの合計質量の上限、更には、同様に何れも２価以上の価数をとる金属元素であるＭｇとＡｌとＣｒの合計質量の上限」が抑えられた結果、「分散安定性」が向上したとも考えられる。
また、３価の陽イオンを与える金属元素であるＦｅの含有量を抑えたことが、更に好ましくは、Ｆｅの含有量を抑えた上に、同じく３価の陽イオンを与える金属元素であるＡｌやＣｒの含有量をも抑えたことが、分散安定性の向上に大きく影響したとも考えられる。
【０１３６】
よって、前記特定金属元素の含有量が本発明で規定したように少ない場合には、上記の障害が起こりにくく、そのため分散性及び後述する現像性が向上したと推定される。
【０１３７】
＜色材液中の特定金属元素の含有量の低減方法＞
本発明における色材液は、少なくとも、色材及び溶剤を含有するが、上記特定金属元素は、色材液の原料となる色材、溶剤等から持ち込まれる。また、撹拌、混合、分散等に使用される装置からも混入され得る。従って、上記原料及び装置から前記金属の混入を防ぐことが好ましい。
特に、色材から持ち込まれる前記特定金属元素の量が多いことから、色材から該特定金属元素を除去することがより好ましい。
更には、配合する色材から、また酸性色素誘導体を用いる場合はそれも含めて、それら着色剤から前記特定金属元素の量を低減しておくことが特に好ましい。
【０１３８】
色材中の前記特定金属元素の除去方法は、特に限定はなく、色材の製造工程において除去してもよいし、製造された色材から特定の除去方法で前記特定金属元素を除去してもよい。
【０１３９】
色材の中でも染料の製造工程、製造された色材から前記特定金属元素を除去する方法は、再結晶法、透析法、塩析法、イオン交換樹脂法、カラムクロマイトグラフィー、及びペーパークロマトグラフィー等が挙げられる。コストの面から再結晶法が好ましい。
また、製造された色材の中でも顔料から前記特定金属元素を除去する方法は、アルコール、水等の液体による洗浄が好ましいが、コストの面で水による洗浄方法（以下、単に「水洗」と略記する場合がある）が特に好ましいものとして挙げられる。
【０１４０】
また、上記「水洗」等の「液体による洗浄」以外にも、色材製造工程における製造用装置の部材に、鉄、ステンレス等の鉄を含有する金属；クロムめっきされた部材；等の金属製のものを使用しないことが好ましい。
「製造用装置の部材」としては、ボールミルにおけるボール、ビーズミルにおけるビーズ等のメディア；色材製造容器、分散容器、表面処理容器、乾燥容器、濾過容器等の内壁；粉砕機の部材；撹拌装置の部材；等が挙げられる。
【０１４１】
除去方法は、特に好ましくは水洗である。該水洗は、色材を水に懸濁状態にして回分法で懸洗してもよいし、流水を用いて連続法で処理してもよい。
【０１４２】
本発明における色材液に用いられる色材に含有される特定金属元素の量は、以下を調整したり最適化したりして達成できる。
すなわち、色材に含有される特定金属元素の量の減少手段としては、使用する水洗水中に含まれる特定金属元素の含有量を減少させておく（十分該金属量を減らした脱塩水を使用する）、該水洗を、流水を用いた連続法で行う、水洗が回分法の場合は水洗回数を多くする、連続法でも回分法でも色材の量に対する水洗水の量を増やす、水洗水の温度を高くする、水洗水のｐＨを調整する、水洗時の撹拌器具を最適化する、水洗時間を長くする、等が挙げられる。
【０１４３】
中でも、水洗の回数を増やした回分法、流水を用いた連続法、又は、水洗水の温度を上げる方法が特に好ましい。
水洗水の温度は、２０℃〜８０℃の範囲が、所定の金属が効率的に除去できる点からより好ましく、３０℃〜７０℃の範囲が特に好ましく、４０℃〜６０℃の範囲が更に好ましい。
中でも、流水を用いた連続法等が好適で、その場合、流水の使用量は、色材１質量部に対して、流水３０質量部〜４００００質量部が好ましく、４０質量部〜２００００質量部がより好ましく、５０質量部〜１００００質量部が特に好ましく、６０質量部〜５０００質量部が更に好ましい。
【０１４４】
水洗に用いられる脱イオン水は、原水を強酸性若しくは弱酸性陽イオン交換樹脂、強塩基性若しくは弱塩基性陰イオン交換樹脂、イオン交換膜、キレート樹脂、活性炭、抗菌性活性炭等の処理剤から選ばれる少なくとも１種、好ましくは上記の処理剤を２種以上組み合わせて処理したり、（減圧）蒸留したりして得られるものであることが好ましい。
【０１４５】
水洗は、特に限定されるわけではないが、公知の方法で製造された前記の色材を、前記の脱イオン水中に懸濁し、真空式濾過機、ベルトプレス、遠心分離機、ヌッチェ漏斗等を用いて、脱イオン水を連続的に供給して連続的に洗浄する連続法や、フィルタープレス、ホモジナイザー（高圧若しくは低圧ホモジナイザー、超音波ホモジナイザー等）、サンドミル、ボールミル、ロールミル、マグネチックスターラー等の撹拌機で、色材を分散させながら洗浄する回分法が好ましい。
【０１４６】
中でも、使用材質や使用メディアから、カルシウム（Ｃａ）、鉄（Ｆｅ）、マグネシウム（Ｍｇ）、アルミニウム（Ａｌ）、クロム（Ｃｒ）等の金属の混入を低減するために、高圧若しくは低圧ホモジナイザー、超音波ホモジナイザー等のホモジナイザーがより好ましく、超音波ホモジナイザーが、上記特定金属元素の混入量低減、コスト低減の面等から特に好ましい。
【０１４７】
また、上記撹拌機を用い色材を分散させながら洗浄する際に、水を連続的に供給し、流水を用いて連続法で処理することも好ましい。すなわち、上記撹拌機と連続法を組み合わせて使用することも、特定金属元素の低減のために好ましい。
【０１４８】
上記の洗浄工程中で、上記脱イオン水中に、色材中の金属塩、遊離金属、その他無機塩等の不純物を抽出させる。洗浄後、その懸濁液を濾過して脱イオン水中に抽出させられた不純物を濾液として除去する。
次いで、上記で得られた色材のウェットケーキを再度脱イオン水中に懸濁し、必要に応じて、上記と同様の工程にて洗浄処理を数回行い、その都度、不純物を濾液として除去し、最終的に得られた色材のウェットケーキを乾燥して、色材液に配合用の色材を得ることが好ましい。洗浄効果とコストのバランスから、上記「数回」は、２回〜５０回が好ましく、３回〜４０回がより好ましく、４回〜３０回が特に好ましく、５回〜２０回が更に好ましい。色材１質量部に対して用いられるトータルの脱イオン水の（特に）好ましい質量は、前記した「流水を用いた連続法」の場合と同様である。
【０１４９】
すなわち、水洗の好ましい態様は、色材を「高圧若しくは低圧ホモジナイザー、サンドミル、ボールミル、ロールミル、マグネチックスターラー等」の撹拌機を用い、該色材を水に分散させながら回分法又は連続法で洗浄し、濾過後、新たな水の中に懸濁して水洗し、回分法の場合は上記工程を複数回繰り返し、濾過して乾燥する、ことである。
【０１５０】
また、前記洗浄工程の最終の濾液の電気伝導度は、２０μＳ／ｃｍ以下（特に好ましくは、０．０５μＳ／ｃｍ〜５μＳ／ｃｍ）であることが好ましい。上記の電気伝導度が、上記範囲を超えるような水洗方法であると、色材の水洗不足が起こり、前記した特定金属元素の量が本発明の範囲に減少した色材液ができない場合がある。
すなわち、色材の水洗に使用された脱イオン水の電気伝導度に匹敵するレベルまで洗浄処理を繰り返して行い、色材中の不純物を皆無に近づけることにより、該色材を使用して得られる色材液は、前記した本発明の効果を発揮する。
【０１５１】
また、本発明における色材液の調製に使用される色材に関する前記洗浄工程の最終は、濾液のＩＣＰ（Inductively Coupled Plasma）発光分光分析によっても確認できる。濾液のＩＣＰ測定は、実施例中の測定例＜色材液中の金属の定量＞に記載の方法において、測定例中の「色材液」を「濾液」に代えて同様に行う。
【０１５２】
前記洗浄工程の最終の濾液中の含有量は、カルシウム（Ｃａ）と鉄（Ｆｅ）の何れもが検出限界以下であることが好ましく、カルシウム（Ｃａ）、鉄（Ｆｅ）、マグネシウム（Ｍｇ）、アルミニウム（Ａｌ）及びクロム（Ｃｒ）の何れもが検出限界以下であることがより好ましく、カルシウム（Ｃａ）、鉄（Ｆｅ）、マグネシウム（Ｍｇ）、アルミニウム（Ａｌ）、クロム（Ｃｒ）、ナトリウム（Ｎａ）及びカリウム（Ｋ）の何れもが検出限界以下であることが特に好ましい。
ここで、本発明の測定方法（ＩＣＰ（Inductively Coupled Plasma）発光分光分析）における検出限界は０．０１ｐｐｍ未満である。
【０１５３】
上記の濾液中の不純物である各金属原子の「ＩＣＰ測定による含有量」や「濾液の電気伝導度」が上記の上限値を超える場合は、色材液中の前記所定の金属の含有量が前記した本発明の範囲に入らない場合があるため、高色材濃度の色材液が低粘度（最適粘度）で調製できない場合や分散安定性が達成されない場合がある。
このため、前記の色材の調製の際に、濾液中の上記特定金属元素の含有量や濾液の電気伝導度が上記数値範囲になるまで、洗浄処理を繰り返すことが好ましい。
【０１５４】
＜色材分散液の態様＞
本発明における色材分散液中の色材の平均分散粒径は特に限定はないが、８ｎｍ〜１５０ｎｍが好ましく、１０ｎｍ〜１００ｎｍがより好ましく、１２ｎｍ〜７０ｎｍが特に好ましい。
ここで、色材分散液中の色材の平均分散粒径（以下、単に「平均分散粒径」と略記する場合がある）は、少なくとも溶剤を含有する分散媒体中に分散している色材粒子の分散粒径であって、レーザー光散乱粒度分布計により測定されるものである。レーザー光散乱粒度分布計による粒径の測定としては、色材分散液に用いられている溶剤で、色材分散液をレーザー光散乱粒度分布計で測定可能な濃度に適宜希釈し（例えば、１０００倍等）、レーザー光散乱粒度分布計（例えば、日機装社製ナノトラック粒度分布測定装置ＵＰＡ−ＥＸ１５０）を用いて、動的光散乱法により２３℃にて測定する。ここでの平均分散粒径は、体積平均粒径である。
【０１５５】
平均分散粒径が小さ過ぎると、耐光性が低下する場合があり、一方、平均分散粒径が大き過ぎると、該色材分散液を用いて得られたカラーフィルタを用いたディスプレイは、コントラストが低かったり、光の透過率が低かったり、高輝度のディスプレイとならなかったりする場合がある。
【０１５６】
分散後、通常０．０５μ〜１０μｍ、好ましくは０．１μｍ〜５μｍのフィルタ等で濾過して、本発明における色材分散液とすることが好ましい。
【０１５７】
＜カラーフィルタ用着色組成物＞
本発明における色材液は、カラーフィルタ材料、カラーフィルタ用着色組成物、カラーフィルタ用着色組成物、液晶ディスプレイ材料、有機ＥＬディスプレイ材料等に好適に使用できる。特に、カラーフィルタ用着色組成物として有用である。
本発明は、前記の本発明におけるカラーフィルタ用色材液、重合開始剤及びアルカリ可溶性樹脂を含有する着色組成物であって、該着色組成物に含まれるカルシウム（Ｃａ）と鉄（Ｆｅ）の合計質量が、該着色組成物全体に対して１２０質量ｐｐｍ以下であることを特徴とするカラーフィルタ用着色組成物である。
アルカリ可溶性樹脂に重合性官能基があって、該アルカリ可溶性樹脂の重合性官能基だけが重合してもよいが、カラーフィルタ用着色組成物には、更に重合性多官能化合物が含有されていることも好ましい。
【０１５８】
本発明のカラーフィルタ用着色組成物は、前記した本発明の効果を奏する。
【０１５９】
＜＜アルカリ可溶性樹脂＞＞
本発明のアルカリ可溶性樹脂は、炭化水素環を有するものであれば、特に限定はなく、アルカリ性の現像液で好適に現像できるものであれば使用可能である。
該アルカリ可溶性樹脂としては、好ましくは、酸基を有するモノマーを共重合成分とする共重合体である。また、重合体に後から酸基を導入したものであってもよい。
【０１６０】
ここで、酸基を有するモノマーとしては、（メタ）アクリル酸、イタコン酸（メチレンコハク酸）等のカルボキシ基を有するモノマー；４−ヒドロキシフェニルマレイミド等のフェノール性水酸基を有するモノマー；無水マレイン酸、無水イタコン酸等のカルボン酸無水物基を有するモノマー；等が挙げられる。
【０１６１】
また、本発明におけるアルカリ可溶性樹脂は、ラジカル重合性二重結合が導入されたものが、感度が向上する点、着色組成物が像露光され光硬化し、未露光部が現像された結果、強固な塗膜ができる点等から好ましい。
ラジカル重合性二重結合を導入するには、例えば、重合後にラジカル重合性二重結合を導入し得るモノマーを（共）重合した後に、後述するようなラジカル重合性二重結合を側鎖に導入する。
かかる「重合後にラジカル重合性二重結合を導入し得るモノマー」としては、例えば、（メタ）アクリル酸、イタコン酸等のカルボキシ基を有するモノマー；無水マレイン酸、無水イタコン酸等のカルボン酸無水物基を有するモノマー；等が挙げられる。
【０１６２】
ラジカル重合性二重結合の導入に用いられる化合物としては、グリシジル（メタ）アクリレート、３，４−エポキシシクロヘキシルメチル（メタ）アクリレート、ｏ−又はｍ−又はｐ−ビニルベンジルグリシジルエーテル等の「エポキシ基とラジカル重合性二重結合」を有する化合物が挙げられる。
「重合後にラジカル重合性二重結合を導入し得るモノマー」の酸基に、「エポキシ基とラジカル重合性二重結合」を有する化合物のエポキシ基が反応して、ラジカル重合性二重結合が導入されたアルカリ可溶性樹脂が得られる。
【０１６３】
該アルカリ可溶性樹脂には、上記の他に、これらと共重合可能なモノマーを使用することができ、該モノマー（以下、「他のモノマー」と略記する）として、エチレン性不飽和二重結合を有するモノマーが挙げられ、具体的には、例えば、スチレン、α−メチルスチレン等のスチレン系モノマー；（メタ）アクリル酸メチル、（メタ）アクリル酸エチル（メタ）アクリル酸ｎ−プロピル、（メタ）アクリル酸イソプロピル、（メタ）アクリル酸ブチル、（メタ）アクリル酸オクチル、（メタ）アクリル酸２−エチルヘキシル、グリシジル（メタ）アクリレート、ベンジル（メタ）アクリレート、ヒドロキシエチル（メタ）アクリレート等の（メタ）アクリル酸エステル系モノマー；（メタ）アクリルアミド、Ｎ−メチロールアクリルアミド、Ｎ，Ｎ−ジメチルアクリルアミド、Ｎ，Ｎ−ジメチルアミノエチルアクリルアミド等の（メタ）アクリルアミド系モノマー；酢酸ビニル；アクリロニトリル；アリルアルキルエーテル等のアリル基含有化合物；ベンジルマレイミド、Ｎ−フェニルマレイミド等のマレイミド系モノマー；等が共重合される。
【０１６４】
前記、「酸基を有するモノマー」、「重合後にラジカル重合性二重結合を導入し得るモノマー」、「ラジカル重合性二重結合の導入に用いられる化合物」及び「他のモノマー」は、用いられる場合には、それぞれ１種又は２種以上が用いられて、（共）重合や反応に供される。
【０１６５】
本発明におけるアルカリ可溶性樹脂の酸価は、特に限定はないが、３０〜２００ｍｇＫＯＨ／ｇが好ましく、４０〜１５０ｍｇＫＯＨ／ｇがより好ましく、５０〜１２０ｍｇＫＯＨ／ｇが特に好ましい。
酸価は、上限が上記値以下だと基板との十分な密着性が得られ、下限が上記値以上だと十分なアルカリ現像性が得られる。
【０１６６】
本発明におけるアルカリ可溶性樹脂の分子量は、特に限定はないが、ポリスチレン換算の重量平均分子量（Ｍｗ）として、通常、３０００〜２５０００、好ましくは、４０００〜２００００、特に好ましくは、５０００〜１５０００である。
重量平均分子量（Ｍｗ）は、上限が上記値以下だと他の構成成分との相溶性が向上し、現像性が良くなり、また粘度が高くなり過ぎない。一方、下限が上記値以上だと、基板との密着性が向上する。
【０１６７】
本発明におけるアルカリ可溶性樹脂は、着色層の密着性が優れる点等から、炭化水素環を有することが必須である。アルカリ可溶性樹脂に嵩高い基である、炭化水素環を有することにより硬化時の収縮が抑制され、基板との間の剥離が緩和し、基板密着性が向上する。また、本発明者らは、炭化水素環を有するアルカリ可溶性樹脂を用いることにより、得られた着色層の耐溶剤性、特に着色層の膨潤が抑制されるとの知見を得た。作用については未解明であるが、着色層内に嵩高い炭化水素環が含まれることにより、着色層内における分子の動きが抑制される結果、塗膜の強度が高くなり溶剤による膨潤が抑制されるものと推定される。
【０１６８】
また、アルカリ可溶性樹脂が炭化水素環を有する場合、現像残渣を抑制することができ、水染みの発生が抑制される。
【０１６９】
このような炭化水素環としては、置換基を有していてもよい環状の脂肪族炭化水素環、置換基を有していてもよい芳香族環、及びこれらの組み合わせが挙げられ、炭化水素環がカルボニル基、カルボキシル基、オキシカルボニル基、アミド基等の置換基を有していてもよい。
【０１７０】
炭化水素環の具体例としては、シクロプロパン、シクロブタン、シクロペンタン、シクロヘキサン、ノルボルナン、トリシクロ［５．２．１．０（２，６）］デカン（ジシクロペンタン）、アダマンタン等の脂肪族炭化水素環；ベンゼン、ナフタレン、アントラセン、フェナントレン、フルオレン等の芳香族環；ビフェニル、ターフェニル、ジフェニルメタン、トリフェニルメタン、スチルベン等の鎖状多環や、下記一般式（５）に示されるカルド構造等が挙げられる。
【０１７１】
【化６】
2018025612.tif 000007
【０１７２】
炭化水素環として、脂肪族環を含む場合には、着色層の耐熱性や密着性が向上すると共に、得られた着色層の輝度が向上する点から好ましい。
また、前記一般式（５）に示されるカルド構造を含む場合には、着色層の硬化性が向上し、耐溶剤性（ＮＭＰ膨潤抑制）が向上する点から特に好ましい。
【０１７３】
アルカリ可溶性樹脂は、２つ以上の環が２以上の原子を共有した構造を有する脂肪族基である、架橋環式脂肪族基を有するのも好ましい。
架橋環式脂肪族基の具体例としては、ノルボルニル基、イソボルニル基、アダマンチル基、トリシクロデシル基、ジシクロペンテニル基、ジシクロペンタニル基、トリシクロペンテニル基、トリシクロペンタニル基、トリシクロペンタジエン基、ジシクロペンタジエン基；これらの基の一部が置換基によって置換された基が挙げられる。
上記置換基としては、アルキル基、シクロアルキル基、アルキルシクロアルキル基、ヒドロキシル基、ケトン基、ニトロ基、アミン基、ハロゲン原子等が挙げられる。
【０１７４】
架橋環式脂肪族基の炭素数は、他の材料との相溶性やアルカリ現像液に対する溶解性の観点から、下限は５以上が好ましく、７以上が特に好ましい。上限は、１２以下が好ましく、１０以下が特に好ましい。
【０１７５】
また、アルカリ可溶性樹脂は、下記一般式（６）で表されるマレイミド構造を有するのも好ましい。
【０１７６】
【化７】
2018025612.tif 000008
［一般式（６）において、ＲＭは、置換されていてもよい環状構造を有する炭化水素基である。］
【０１７７】
アルカリ可溶性樹脂が、一般式（６）で表されるマレイミド構造を有する場合、炭化水素環に窒素原子を持つため、前記した塩基性ブロック型分散剤塩基性グラフト型分散剤との相溶性が非常によいため、現像速度が極めて速く、現像残渣が極めて少なくなりやすい。
【０１７８】
一般式（６）において、ＲＭとして、置換されていてもよい脂肪族炭化水素基や、置換されていてもよい芳香族炭化水素基が挙げられる。
前者の例としては、シクロペンチル基、シクロヘキシル基、シクロオクチル基等が挙げられる。
後者の例としては、フェニル基、メチルフェニル基、エチルフェニル基、ジメチルフェニル基、ジエチルフェニル基、メトキシフェニル基、ベンジル基、ヒドロキシフェニル基、ナフチル基等が挙げられる。
【０１７９】
また、アルカリ可溶性樹脂は、一般式（６）で表されるマレイミド構造と、炭化水素環をともに有するものであることが、現像残渣を少なくできる点から特に好ましい。
【０１８０】
また、アルカリ可溶性樹脂は、下記一般式（７）で表される構成単位を有するものであるのも好ましい。
【０１８１】
【化８】
2018025612.tif 000009
［一般式（７）において、Ｘは、水素原子又はメチル基である。また、Ｙは下記一般式（８）で表されるフェノキシエチル構造を有する基である。］
【０１８２】
【化９】
2018025612.tif 000010
［一般式（８）において、ｎは、１〜８の整数である。］
【０１８３】
本発明においては、なかでも、一般式（８）のｎは１〜４が好ましく、特にｎが１である２−フェノキシエチル（メタ）アクリレートであることが好ましい。
上述した化合物を用いることにより、より現像残渣が良好で、再溶解性が向上する。
【０１８４】
脂肪族環を含むアルカリ可溶性樹脂の場合、適度な現像速度であると、相溶している分散剤と色材は一緒に現像されるため、現像残渣が少なくなりやすい。
【０１８５】
本発明で用いられるアルカリ可溶性樹脂において、カルボキシル基を有する構成単位とは別に、上記炭化水素環を有する構成単位を有するアクリル系共重合体を用いることが、各構成単位量を調整しやすく、上記炭化水素環を有する構成単位量を増加して当該構成単位が有する機能を向上させやすい点から好ましい。
カルボキシルを有する構成単位と、上記炭化水素環とを有するアクリル系共重合体は、前述の“共重合可能なその他のモノマー”として炭化水素環を有するエチレン性不飽和モノマーを用いることにより調製することができる。
炭化水素環を有するエチレン性不飽和モノマーとしては、例えば、シクロヘキシル（メタ）アクリレート、ジシクロペンタニル（メタ）アクリレート、アダマンチル（メタ）アクリレート、イソボルニル（メタ）アクリレート、ベンジル（メタ）アクリレート、フェノキシエチル（メタ）アクリレート、スチレン、Ｎ−フェニルマレイミド、Ｎ−ベンジルマレイミド、Ｎ−シクロヘキシルマレイミドなどが挙げられ、水染み抑制効果に優れる点から、フェノキシエチル（メタ）アクリレート、シクロヘキシル（メタ）アクリレート、ジシクロペンタニル（メタ）アクリレート、アダマンチル（メタ）アクリレート、ベンジル（メタ）アクリレート、スチレン、Ｎ−フェニルマレイミドが好ましく、特にフェノキシエチル（メタ）アクリレート、スチレンが好ましい。
【０１８６】
本発明においては、着色組成物中のアルカリ可溶性樹脂が炭化水素環を有するが、アルカリ可溶性樹脂において、炭化水素環を有する構成単位（以下、「含炭化水素環構成単位」という場合がある。）が２種以上含まれていると、本発明の効果を相乗的に奏する場合があり、好ましい。
「アルカリ可溶性樹脂において、炭化水素環を有する構成単位が２種以上含まれている」とは、含炭化水素環構成単位を２種以上有するアルカリ可溶性樹脂を着色組成物に含有させる場合（後述の着色組成物調製例２６〜２８）、２種以上の炭化水素環を有するアルカリ可溶性樹脂（そのうち少なくとも２種のアルカリ可溶性樹脂が、互いに異なる構成単位を有する）を着色組成物に含有させる場合（後述の着色組成物調製例３０）の何れであってもよい。含炭化水素環構成単位を２種以上有するアルカリ可溶性樹脂を、複数組み合わせて使用してもよい。
【０１８７】
＜＜重合性多官能化合物＞＞
重合性多官能化合物としては、特に限定はなく、公知の重合性多官能化合物が用いられる。
「重合性多官能化合物」は、１分子中に２個以上の重合性官能基を有するものであれば、特に限定はないが、例えば、ポリエステル（メタ）アクリレート、ポリエーテル（メタ）アクリレート、ウレタン（メタ）アクリレート、エポキシ（メタ）アクリレート等の多官能（メタ）アクリレート；ジアリルフタレート、トリアリルイソシアヌレート等の多官能アリル化合物；等が挙げられる。
【０１８８】
このうち、ポリエーテル（メタ）アクリレートとしては、具体的には、例えば、以下のものが挙げられる。
２官能（メタ）アクリレートとしては、例えば、１，４−ブタンジオールジ（メタ）アクリレート、１，６−ヘキサンジオールジ（メタ）アクリレート等の直鎖アルカンジオールジ（メタ）アクリレート；ジエチレングリコールジ（メタ）アクリレート、ポリエチレングリコール＃２００ジ（メタ）アクリレート、ジプロピレングリコールジ（メタ）アクリレート、トリプロピレングリコールジ（メタ）アクリレート、ポリプロピレングリコール＃４００ジ（メタ）アクリレート；ペンタエリスリトールジ（メタ）アクリレート等の３価以上のアルコールの部分（メタ）アクリル酸エステル；ビスフェノールＡジ（メタ）アクリレート、ビスフェノールＦジ（メタ）アクリレート等のビスフェノール系ジ（メタ）アクリレート；ネオペンチルグリコールジ（メタ）アクリレート；等が挙げられる。
【０１８９】
３官能（メタ）アクリレートとしては、例えば、グリセリントリ（メタ）アクリレート、グリセリンＰＯ変性トリ（メタ）アクリレート、トリメチロールプロパントリ（メタ）アクリレート、トリメチロールプロパンＥＯ変性トリ（メタ）アクリレート、トリメチロールプロパンＰＯ変性トリ（メタ）アクリレート、イソシアヌル酸ＥＯ変性トリ（メタ）アクリレート、イソシアヌル酸ＥＯ変性ε−カプロラクトン変性トリ（メタ）アクリレート、１，３，５−トリアクリロイルヘキサヒドロ−ｓ−トリアジン、ペンタエリスリトールトリ（メタ）アクリレート、ジペンタエリスリトールトリ（メタ）アクリレートトリプロピオネート等が挙げられる。
【０１９０】
４官能以上の（メタ）アクリレートとしては、例えば、ペンタエリスリトールテトラ（メタ）アクリレート、ジペンタエリスリトールペンタ（メタ）アクリレート、コハク酸変性ジペンタエリスリトールペンタ（メタ）アクリレート、ペンタエリスリトールトリ（メタ）アクリレートのコハク酸変性物、ジペンタエリスリトールペンタ（メタ）アクリレートモノプロピオネート、ジペンタエリスリトールヘキサ（メタ）アクリレート、テトラメチロールエタンテトラ（メタ）アクリレート、オリゴエステルテトラ（メタ）アクリレート等が挙げられる。
【０１９１】
これらの多官能モノマーは１種を単独で用いてもよく、２種以上を組み合わせて用いてもよい。例えば、カルボキシ基を有する多官能モノマーと、カルボキシ基を有しない多官能モノマーを組み合わせて用いてもよい。耐熱性及び密着性を向上させる点から、カルボキシ基を有しているペンタエリスリトールトリ（メタ）アクリレートのコハク酸変性物、カルボキシ基を有しているジペンタエリスリトールペンタ（メタ）アクリレートのコハク酸変性物等が好ましい。
【０１９２】
＜＜重合開始剤＞＞
重合開始剤としては、熱重合開始剤や光重合開始剤が挙げられる。
光重合開始剤としては特に限定はなく、ラジカル重合に対して従来用いられている公知のものが使用可能である。特に、一般的にカラーフィルタの製造に用いられるものを使用することが好ましい。
【０１９３】
このような光重合開始剤としては、具体的には、紫外線のエネルギーによりフリーラジカルを発生する化合物であって、ベンゾイン誘導体；ベンゾフェノン誘導体；キサントン、ジエチルチオキサントン、イソプロピルチオキサントン等のキサントン誘導体若しくはチオキサントン誘導体；イルガキュアＯＸＥ−０１、イルガキュアＯＸＥ−０２（以上、ＢＡＳＦジャパン社製）；ＡＤＥＫＡ  ＯＰＴ−Ｎ−１９１９（旭電化製）等のオキシムエステル系化合物；クロロスルフォニル、クロロメチル多核芳香族化合物、クロロメチル複素環式化合物、クロロメチルベンゾフェノン類等の含ハロゲン化合物；トリアジン類；フルオレノン類；ハロアルカン類；光還元性色素と還元剤とのレドックスカップル類；有機硫黄化合物；過酸化物；等が挙げられる。
【０１９４】
光重合開始剤としては、具体的には、例えば、ミヒラーケトン、４，４’−ビスジエチルアミノベンゾフェノン、４−メトキシ−４’−ジメチルアミノベンゾフェノン、２−エチルアントラキノン、フェナントレン等の芳香族ケトン化合物；ベンゾインメチルエーテル、ベンゾインエチルエーテル、ベンゾインフェニルエーテル等のベンゾインエーテル化合物；メチルベンゾイン、エチルベンゾイン等のベンゾイン化合物；２−（ｏ−クロロフェニル）−４，５−フェニルイミダゾール２量体、２−（ｏ−クロロフェニル）−４，５−ジ（ｍ−メトキシフェニル）イミダゾール２量体、２−（ｏ−フルオロフェニル）−４，５−ジフェニルイミダゾール２量体、２−（ｏ−メトキシフェニル）−４，５−ジフェニルイミダゾール２量体、２，４，５−トリアリールイミダゾール２量体、２−（ｏ−クロロフェニル）−４，５−ジ（ｍ−メチルフェニル）イミダゾール２量体等のビイミダゾール化合物；２−ベンジル−２−ジメチルアミノ−１−（４−モルフォリノフェニル）−ブタノン、２−トリクロロメチル−５−スチリル−１，３，４−オキサジアゾール、２−トリクロロメチル−５−（ｐ−シアノスチリル）−１，３，４−オキサジアゾール、２−トリクロロメチル−５−（ｐ−メトキシスチリル）−１，３，４−オキサジアゾール等のハロメチルチアゾール化合物；２，４−ビス（トリクロロメチル）−６−ｐ−メトキシスチリル−ｓ−トリアジン、２，４−ビス（トリクロロメチル）−６−（１−ｐ−ジメチルアミノフェニル−１，３−ブタジエニル）−ｓ−トリアジン、２−トリクロロメチル−４−アミノ−６−ｐ−メトキシスチリル−ｓ−トリアジン、２−（ナフト−１−イル）−４，６−ビス−トリクロロメチル−ｓ−トリアジン、２−（４−エトキシ−ナフト−１−イル）−４，６−ビス−トリクロロメチル−ｓ−トリアジン、２−（４−ブトキシ−ナフト−１−イル）−４，６−ビス−トリクロロメチル−ｓ−トリアジン等のハロメチル−ｓ−トリアジン系化合物；２，２−ジメトキシ−１，２−ジフェニルエタン−１−オン、２−メチル−１−［４−（メチルチオ）フェニル］−２−モルフォリノプロパノン、１，２−ベンジル−２−ジメチルアミノ−１−（４−モルフォリノフェニル）−ブタノン−１，１−ヒドロキシ−シクロヘキシル−フェニルケトン、ベンゾイル安息香酸メチル、４−ベンゾイル−４’−メチルジフェニルサルファイド、ベンジルメチルケタール、ジメチルアミノベンゾエート、ｐ−ジメチルアミノ安息香酸イソアミル、２−ｎ−ブトキシエチル−４−ジメチルアミノベンゾエート、２−クロロチオキサントン、２，４−ジエチルチオキサントン、２，４−ジメチルチオキサントン、イソプロピルチオキサントン、エタノン、１−［９−エチル−６−（２−メチルベンゾイル）−９Ｈ−カルバゾール−３−イル］−１−（ｏ−アセチルオキシム）、４−ベンゾイル−メチルジフェニルサルファイド、１−ヒドロキシ−シクロヘキシル−フェニルケトン、２−ベンジル−２−（ジメチルアミノ）−１−［４−（４−モルフォリルニル）フェニル］−１−ブタノン、２−（ジメチルアミノ）−２−［（４−メチルフェニル）メチル］−１−［４−（４−モルホリニル）フェニル］−１−ブタノン、α−ジメトキシ−α−フェニルアセトフェノン、フェニルビス（２，４，６−トリメチルベンゾイル）フォスフィンオキサイド、２−メチル−１−［４−（メチルチオ）フェニル］−２−（４−モルホリニル）−１−プロパノン、１，２−オクタジオン等が挙げられる。
【０１９５】
また、３級アミン構造を有する光重合開始剤を好適に用いることができる。３級アミン構造を有する光重合開始剤は、分子内に酸素クエンチャーである３級アミン構造を有するため、光重合開始剤から発生したラジカルが酸素により失活しにくく、感度を向上させることができるといった利点を有する。
上記３級アミン構造を有する光重合開始剤の市販品としては、例えば、イルガキュア９０７、イルガキュア３６９（以上、ＢＡＳＦジャパン社製）、ハイキュアＡＢＰ（川口薬品社製）等が挙げられる。
【０１９６】
＜＜＜オキシムエステル系光重合開始剤＞＞＞
本発明のカラーフィルタ用着色組成物は、オキシムエステル系光重合開始剤を含有するのが好ましい。
カラーフィルタ用着色組成物を調製する際に、オキシムエステル系光重合開始剤を使用すると、着色組成物の感度（残膜率）が向上する。
【０１９７】
オキシムエステル系光重合開始剤は、特開２０００−８００６８号公報、特開２００１−２３３８４２号公報、特表２０１０−５２７３３９、特表２０１０−５２７３３８、特開２０１３−０４１１５３、国際公開第２０１５／０３６９１０号等に記載の化合物の中から適宜選択できる。
【０１９８】
オキシムエステル系光重合開始剤の市販品としては、イルガキュアＯＸＥ−０１、イルガキュアＯＸＥ−０２、イルガキュアＯＸＥ−０３、イルガキュアＯＸＥ−０４（以上、ＢＡＳＦ社製）、ＡＤＥＫＡ  ＯＰＴ−Ｎ−１９１９、アデカアークルズＮＣＩ−９３０、アデカアークルズＮＣＩ−８３１（以上、ＡＤＥＫＡ社製）、ＴＲ−ＰＢＧ−３０４、ＴＲ−ＰＢＧ−３２６、ＴＲ−ＰＢＧ−３０５７（以上、常州強力電子新材料社製）等が挙げられる。
これらのうち、感度が高い点から、イルガキュアＯＸＥ−０３、イルガキュアＯＸＥ−０４、ＡＤＥＫＡ  ＯＰＴ−Ｎ−１９１９、アデカアークルズＮＣＩ−９３０、アデカアークルズＮＣＩ−８３１、ＴＲ−ＰＢＧ−３０４が特に好ましい。
【０１９９】
オキシムエステル系光重合開始剤の具体的な化合物名としては、以下のもの、すなわち、下記式（Ａ１）、（Ｂ１）〜（Ｂ７）の化合物を挙げることができる。
2018025612.tif 000011
【０２００】
【化１０】
2018025612.tif 000012
【０２０１】
オキシムエステル系光重合開始剤は、単独で用いてもよく、２種以上を組み合わせて使用してもよい。
【０２０２】
＜＜＜その他の光重合開始剤＞＞＞
オキシムエステル系光重合開始剤の他に、本発明のカラーフィルタ用着色組成物は、更に、α−アミノケトン系光重合開始剤、ビイミダゾール系光重合開始剤、チオキサントン系光重合開始剤、アシルフォスフィンオキサイド系光重合開始剤等を含有していてもよい。
【０２０３】
α−アミノケトン系光重合開始剤は、塗膜表面から中間を硬化させる性質を有し、塗膜深部硬化性を抑制しやすいことから、前記オキシムエステル系光重合開始剤と組み合わせると塗膜深部硬化性を向上する傾向が高い点から好ましい。
α−アミノケトン系光重合開始剤としては、例えば、２−メチル−１−（４−メチルチオフェニル）−２−モルフォリノプロパン−１−オン（例えばイルガキュア９０７、ＢＡＳＦ社製）、２−ベンジル−２−（ジメチルアミノ）−１−（４−モルフォリノフェニル）−１−ブタノン（例えばイルガキュア３６９、ＢＡＳＦ社製）、２−（ジメチルアミノ）−２−［（４−メチルフェニル）メチル]−１−［４−（４−モルホリニル）フェニル］−１−ブタノン（イルガキュア３７９ＥＧ、ＢＡＳＦ社製）等が挙げられる。
α−アミノケトン系光重合開始剤としては、単独で又は２種以上組み合わせて用いても良く、中でも、２−メチル−１−（４−メチルチオフェニル）−２−モルフォリノプロパン−１−オン、及び、２−ベンジル−２−（ジメチルアミノ）−１−（４−モルフォリノフェニル）−１−ブタノンを組み合わせて用いると、残膜率が向上する点から好ましい。
【０２０４】
ビイミダゾール系光重合開始剤は、塗膜深部を硬化させるという性質を有し、塗膜表面硬化性を抑制しやすく、前記オキシムエステル系光重合開始剤で表される化合物と組み合わせると塗膜表面硬化性を向上する傾向が高い点から好ましい。
ビイミダゾール系光重合開始剤としては、例えば、２，２’−ビス（２−クロロフェニル）−４，４’，５，５’−テトラキス（４−エトキシカルボニルフェニル）−１，２’−ビイミダゾール、２，２’−ビス（２−ブロモフェニル）−４，４’，５，５’−テトラキス（４−エトキシカルボニルフェニル）−１，２’−ビイミダゾール、２，２’−ビス（２−クロロフェニル）−４，４’，５，５’−テトラフェニル−１，２’−ビイミダゾール、２，２’−ビス（２，４−ジクロロフェニル）−４，４’，５，５’−テトラフェニル−１，２’−ビイミダゾール、２，２’−ビス（２，４，６−トリクロロフェニル）−４，４’，５，５’−テトラフェニル−１，２’−ビイミダゾール、２，２’−ビス（２−ブロモフェニル）−４，４’，５，５’−テトラフェニル−１，２’−ビイミダゾール、２，２’−ビス（２，４−ジブロモフェニル）−４，４’，５，５’−テトラフェニル−１，２’−ビイミダゾール、２，２’−ビス（２，４，６−トリブロモフェニル）−４，４’，５，５’−テトラフェニル−１，２’−ビイミダゾール等を挙げることができる。
ビイミダゾール系光重合開始剤としては、単独で又は２種以上組み合わせて用いても良く、中でも、後述するメルカプト化合物と組み合わせて用いることが、塗膜硬化性が向上する点から好ましい。
また、前記オキシムエステル系光重合開始剤に、更にビイミダゾール系光重合開始剤と前記α−アミノケトン系光重合開始剤を組み合わせて用いると、中でも残膜率や直線性が向上する点から好ましい。
「直線性が向上する」とは、着色組成物を塗布した後の現像工程において形成される着色層の端部の凹凸が少なく、直線状に形成されることをいう。
【０２０５】
チオキサントン系光重合開始剤としては、例えば、２，４−イソプロピルチオキサントン、２，４−ジエチルチオキサントン、１−クロロ−４−プロポキシチオキサントン、２，４−ジクロロチオキサントン等が挙げられる。
チオキサントン系光重合開始剤としては、単独で又は２種以上組み合わせて用いても良く、中でも、２，４−イソプロピルチオキサントン、２，４−ジエチルチオキサントンを用いることが、ラジカル発生の転移が向上する点から好ましい。
また、前記オキシムエステル系光重合開始剤に、更にチオキサントン系光重合開始剤と前記α−アミノケトン系光重合開始剤を組み合わせて用いると、中でも残膜率が向上する点から好ましい。
【０２０６】
アシルフォスフィンオキサイド系光重合開始剤は、熱による黄変が少ないという性質を有するものの、一般的に感度が低く十分な硬化性が得られない場合があるが、前記オキシムエステル系光重合開始剤と組み合わせると全体的な塗膜硬化性を向上する傾向が高い点から好ましい。
アシルフォスフィンオキサイド系光重合開始剤としては、例えば、ベンゾイル−ジフェニルホスフィンオキサイド、２，４，６−トリメチルベンゾイル−ジフェニルホスフィンオキサイド、２，３，５，６−テトラメチルベンゾイル−ジフェニルホスフィンオキサイド、３，４−ジメチルベンゾイル−ジフェニルホスフィンオキサイド、２，４，６−トリメチルベンゾイル−フェニルエトキシホスフィンオキサイド、ビス（２，４，６−トリメチルベンゾイル）−フェニルホスフィンオキサイド、ビス（２，６−ジメトキシベンゾイル）−２，４，４−トリメチル−ペンチルホスフィンオキサイド、ビス（２，６−ジメチルベンゾイル）−エチルホスフィンオキサイド等が挙げられる。
アシルフォスフィンオキサイド系光重合開始剤としては、単独で又は２種以上組み合わせて用いても良く、中でも、ビス（２，４，６−トリメチルベンゾイル）−フェニルホスフィンオキサイドを用いることが、塗膜硬化性が向上する点から好ましい。
【０２０７】
＜＜＜メルカプト化合物＞＞＞
本発明の着色組成物は、メルカプト化合物を含有するのが好ましい。メルカプト化合物は反応の遅いラジカルからラジカルを受け取り、反応を早めるという性質を有するため、塗膜表面硬化を促進し、水染みの発生を抑制することができる。
なお、水染みとは、アルカリ現像後、純水でリンスした後に、水が染みたような跡が発生するこの現象をいう。このような水染みは、ポストベーク後に消えるので製品としては問題がないが、現像後にパターニング面の外観検査において、ムラ異常として検出されてしまい、正常品と異常品の区別がつかないという問題が生じる。そのため、外観検査において検査装置の検査感度を下げると、結果として最終的なカラーフィルタ製品の歩留まり低下を引き起こし、問題となる。
【０２０８】
メルカプト化合物としては、例えば、２−メルカプトベンゾチアゾール、２−メルカプトベンゾオキサゾール、２−メルカプトベンゾイミダゾール、２−メルカプト−５−メトキシベンゾチアゾール、２−メルカプト−５−メトキシベンゾイミダゾール、３−メルカプトプロピオン酸、３−メルカプトプロピオン酸メチル、３−メルカプトプロピオン酸エチル、３−メルカプトプロピオン酸オクチル、１，４−ビス（３−メルカプトブチリルオキシ）ブタン、１，３，５−トリス（３−メルカプトブチルオキシエチル）−１，３，５−トリアジン−２，４，６（１Ｈ，３Ｈ，５Ｈ）−トリオン、トリメチロールプロパントリス（３−メルカプトプロピオネート）、ペンタエリスリトールテトラキス（３−メルカプトブチレート）、ペンタエリスリトールテトラキス（３−メルカプトプロピオネート）、ジペンタエリスリトールヘキサキス（３−メルカプトプロピオネート）、テトラエチレングリコールビス（３−メルカプトプロピオネート）等が挙げられる。
【０２０９】
また、特に、メルカプト基（−ＳＨ基）を１分子中に２個以上有する多官能メルカプト化合物は、架橋密度が高く、水染みの抑制効果に極めて優れる。
多官能メルカプト化合物の具体例としては、１，４−ビス（３−メルカプトブチリルオキシ）ブタン、１，３，５−トリス（３−メルカプトブチルオキシエチル）−１，３，５−トリアジン−２，４，６（１Ｈ，３Ｈ，５Ｈ）−トリオン、トリメチロールプロパントリス（３−メルカプトプロピオネート）、ペンタエリスリトールテトラキス（３−メルカプトブチレート）、ペンタエリスリトールテトラキス（３−メルカプトプロピオネート）、ジペンタエリスリトールヘキサキス（３−メルカプトプロピオネート）、テトラエチレングリコールビス（３−メルカプトプロピオネート）等が挙げられる。
【０２１０】
また、長期保存した場合にも、良好な水染み抑制効果が維持されやすい点から、メルカプト基が結合する炭素原子が第２級炭素原子である２級メルカプト基を有する２級メルカプト化合物が好ましく、更に、当該２級メルカプト基を１分子中に２個以上有する多官能２級メルカプト化合物であることがより好ましい。
【０２１１】
カラーフィルタ用着色組成物に、炭化水素環を有するアルカリ可溶性樹脂を含有させ、更に、メルカプト化合物を併用することにより、水染み発生の抑制効果が、相乗的に極めて優れたものとなる。
【０２１２】
メルカプト化合物は、１種単独で用いてもよいし、２種以上を組み合わせて用いてもよい。
２種以上を組み合わせて用いる場合、その中に多官能メルカプト化合物及び／又は２級メルカプト化合物が含まれているのが好ましく、多官能２級メルカプト化合物が含まれているのが特に好ましい。
【０２１３】
本発明のカラーフィルタ用着色組成物において、メルカプト化合物の合計含有量は、本発明の効果が損なわれない限り特に制限はないが、カラーフィルタ用着色組成物の固形分全量に対して、好ましくは０．２質量％以上７質量％以下、更に好ましくは０．５質量％以上５質量％以下の範囲内である。
上記範囲内であると、水染みの発生を効果的に抑制することができる。
【０２１４】
本発明のカラーフィルタ用着色組成物において用いられる光重合開始剤の合計含有量は、本発明の効果が損なわれない限り特に制限はないが、カラーフィルタ用着色組成物の固形分全量に対して、好ましくは０．１質量％以上１６．０質量％以下、更に好ましくは１．０質量％以上１２．０質量％以下の範囲内である。この含有量が上記下限値より少ないと十分に光硬化が進まず、露光部分が現像時に溶出する場合があり本願発明の効果が損なわれる恐れがあり、一方上記上限値より多いと、得られる着色層の黄変性が強くなって輝度が低下する場合がある。
なお、本発明において、固形分とは、上述した溶剤以外のもの全てであり、液状の多官能モノマー等も含まれる。
【０２１５】
本発明のカラーフィルタ用着色組成物において用いられるオキシムエステル系光重合開始剤の含有量は、着色組成物の固形分全量に対して、好ましくは０．１質量％以上８．０質量％以下、更に好ましくは０．５質量％以上６．０質量％以下の範囲内である。この含有量が上記下限値より少ないと本願発明の効果が損なわれる恐れがあり、一方上記上限値より多いと、得られる着色層の黄変性が強くなって輝度が低下する場合がある。
【０２１６】
本発明に用いられる光重合開始剤として、オキシムエステル系光重合開始剤とその他の光重合開始剤とを併用する場合には、オキシムエステル系光重合開始剤の含有量は、本発明の着色組成物に用いられる光重合開始剤の合計１００質量部中に、５質量部以上であることが好ましく、１０質量部以上であることがより好ましく、２０質量部以上であることが更に好ましく、３０質量部以上であることがより更に好ましい。
一方で、その他の光重合開始剤との併用効果を十分に発揮させる点から、オキシムエステル系光重合開始剤の含有量は、本発明の着色組成物に用いられる光重合開始剤合計１００質量部中に、９０質量部以下であることが好ましく、８０質量部以下であることがより好ましい。
【０２１７】
本発明に用いられる光重合開始剤として、更に、α−アミノケトン系光開始剤、ビイミダゾール系光重合開始剤、チオキサントン系光重合開始剤、アシルフォスフィンオキサイド系光重合開始剤から選ばれる少なくとも１種を含有する場合、これらの合計含有量は、着色組成物の固形分全量に対して、好ましくは０．４質量％以上４．０質量％以下、更に好ましくは０．６質量％以上３．０質量％以下の範囲内である。
【０２１８】
本発明に用いられる光重合開始剤として、α−アミノケトン系光重合開始剤と、ビイミダゾール系光重合剤及び／又はチオキサントン系光重合開始剤とを組み合わせる場合、α−アミノケトン系光重合開始剤と、ビイミダゾール系光重合開始剤及び／又はチオキサントン系光重合開始剤との比率は、α−アミノケトン系光重合開始剤１００質量部に対して、ビイミダゾール系光重合開始剤及び／又はチオキサントン系光重合開始剤が５質量部以上６０質量部以下であることが好ましく、更に１０質量部以上４０質量部以下であることが、塗膜硬化性とパターン形状が両立する点から好ましい。
【０２１９】
本発明に用いられる光重合開始剤は、１種に限定されず、２種類以上を組み合わせて用いてもよい。
【０２２０】
＜＜含有割合＞＞
本発明の着色組成物における、アルカリ可溶性樹脂と重合性多官能化合物との含有割合は、特に限定はないが、感度、解像度及び現像性の観点から、アルカリ可溶性樹脂１００質量部に対して、重合性多官能化合物０〜５００質量部が好ましく、１０〜３００質量部がより好ましく、２０〜２００質量部が特に好ましい。
着色組成物の固形分合計量に対して、アルカリ可溶性樹脂は５〜８０質量％が好ましく、１０〜４０質量％がより好ましい。また、該固形分全量に対して、重合性多官能化合物は５〜６０質量％が好ましく、１０〜４０質量％がより好ましい。
【０２２１】
重合開始剤の含有割合は、感度、解像度及び現像性の観点から、重合性多官能化合物１００質量部に対して、通常３〜５０質量部、好ましくは７〜４０質量部、特に好ましくは１０〜３５質量部である。
【０２２２】
着色組成物の固形分合計量に対して、色材は３〜６５質量％が好ましく、６〜５５質量％がより好ましく、１０〜４５質量％が特に好ましい。
この範囲であると、前記した本発明の効果を奏しやすく、特に、着色力、感度、解像度及び現像性が良好となる。特に、本発明における色材液を用いると、上記上限まで色材の濃度を上げられ、そのために前記したような優れたカラーフィルタを製造できる。
【０２２３】
また、溶剤の含有量は、当該溶剤を含む上記着色組成物の全量に対して、５５〜９５質量％の範囲内であることが好ましく、６５〜８８質量％の範囲内であることが特に好ましい。
上記溶剤の含有量が、上記範囲内であることにより、塗布性に優れたものとすることができる。
【０２２４】
＜＜その他の成分＞＞
着色組成物には、更に必要に応じて、例えば、濡れ性向上のための界面活性剤、レベリング剤、密着性向上のためのシランカップリング剤、密着促進剤、消泡剤、ハジキ防止剤、酸化防止剤、凝集防止剤、紫外線吸収剤、重合停止剤、連鎖移動剤等を含有させることができる。
【０２２５】
＜＜着色組成物中の特定金属元素の含有量＞＞
本発明のカラーフィルタ用着色組成物は、前記の本発明における色材液、重合開始剤及びアルカリ可溶性樹脂を含有する着色組成物であって、該着色組成物に含まれるカルシウム（Ｃａ）と鉄（Ｆｅ）の合計質量が、該着色組成物全体に対して１２０質量ｐｐｍ以下であることを特徴とする。
【０２２６】
該着色組成物に含まれるカルシウム（Ｃａ）と鉄（Ｆｅ）の合計質量は、コストを考慮しなければ、少なければ少ないほど良いが、該着色組成物全体に対して９０質量ｐｐｍ以下が好ましく、５０質量ｐｐｍ以下がより好ましく、２０質量ｐｐｍ以下が特に好ましく、１０質量ｐｐｍ以下が更に好ましく、３質量ｐｐｍ以下が最も好ましい。
上記上限以下であると、分散安定性を保持しつつ現像性が良好であるため、着色組成物中の色材濃度、及び、着色組成物の固形分中の色材濃度を上げることができ、その結果、低膜厚であっても高い色濃度を実現するカラーフィルタを得ることができる。
【０２２７】
上記した金属含有範囲に収まる着色組成物は、良好な分散性能・分散安定性能・溶解性が得られると共に、カラーフィルタ製造時に、良好な現像性を示す。
【０２２８】
「着色組成物に含まれるカルシウム（Ｃａ）と鉄（Ｆｅ）の合計質量」の下限は、特に限定はないが、０．５質量ｐｐｍ以上が好ましく、１質量ｐｐｍ以上が特に好ましい。上記下限以上であると、現像性は十分良好であるので、金属元素の除去に要するコストが過剰にかからない。
【０２２９】
更に、該着色組成物に含まれるマグネシウム（Ｍｇ）とアルミニウム（Ａｌ）とクロム（Ｃｒ）の合計質量が、該着色組成物全体に対して１３５質量ｐｐｍ以下であることが好ましい。すなわち、該着色組成物に含まれるカルシウム（Ｃａ）と鉄（Ｆｅ）の合計質量を、該着色組成物全体に対して１２０質量ｐｐｍ以下にしつつ、かつ、マグネシウム（Ｍｇ）とアルミニウム（Ａｌ）とクロム（Ｃｒ）の合計質量を、該着色組成物全体に対して１３５質量ｐｐｍ以下にすることが好ましい。
本発明の前記色材液を用いてカラーフィルタ用着色組成物を調製することによって、上記した金属含有範囲に収まる優れた着色組成物を調製しやすい。
【０２３０】
着色組成物に含まれるマグネシウム（Ｍｇ）とアルミニウム（Ａｌ）とクロム（Ｃｒ）の合計質量は、より好ましくは、６０質量ｐｐｍ以下であり、特に好ましくは、３０質量ｐｐｍ以下であり、更に好ましくは、２０質量ｐｐｍ以下である。
上記上限以下であると、前記した本発明の効果が特に奏される。
【０２３１】
また、着色組成物に含まれるマグネシウム（Ｍｇ）とクロム（Ｃｒ）の合計質量が、１３５質量ｐｐｍ以下であることが好ましく、６０質量ｐｐｍ以下であることがより好ましく、３０質量ｐｐｍ以下であることが特に好ましく、２０質量ｐｐｍ以下であることが更に好ましい。
上記上限以下であると、前記した本発明の効果が特に奏される。
【０２３２】
更に、「着色組成物に含まれるカルシウム（Ｃａ）と鉄（Ｆｅ）の合計質量」が前記上限以下であり、かつ、「着色組成物に含まれるカルシウム（Ｃａ）と鉄（Ｆｅ）とマグネシウム（Ｍｇ）とアルミニウム（Ａｌ）とクロム（Ｃｒ）の合計質量」が、該着色組成物全体に対して、２００質量ｐｐｍ以下が好ましく、１５０質量ｐｐｍ以下がより好ましく、１００質量ｐｐｍ以下が特に好ましく、５０質量ｐｐｍ以下が更に好ましく、１５質量ｐｐｍ以下が最も好ましい。
上記上限以下であると、前記した本発明の効果が特に奏される。
【０２３３】
また、「着色組成物に含まれるカルシウム（Ｃａ）と鉄（Ｆｅ）の合計質量」が前記上限以下であり、かつ、「着色組成物に含まれるカルシウム（Ｃａ）と鉄（Ｆｅ）とマグネシウム（Ｍｇ）とクロム（Ｃｒ）の合計質量」が、該着色組成物全体に対して、２００質量ｐｐｍ以下が好ましく、１５０質量ｐｐｍ以下がより好ましく、１００質量ｐｐｍ以下が特に好ましく、５０質量ｐｐｍ以下が更に好ましく、１５質量ｐｐｍ以下が最も好ましい。
上記上限以下であると、前記した本発明の効果が特に奏される。
【０２３４】
＜＜作用原理＞＞
以下の作用原理が当てはまる範囲に本発明が限定されるわけではないが、着色組成物に含まれるカルシウム（Ｃａ）と鉄（Ｆｅ）の合計質量（又は特定金属元素の合計質量）が多過ぎると、分散安定性・溶解性が悪化し現像性が悪くなり、現像時間が長くなり、現像残渣が発生する作用原理は、以下のように推定される。
【０２３５】
すなわち、分散剤中の例えば前記ａモノマー（好ましくは一般式（１）で表される構成単位）に含まれる窒素部位が、色材に吸着して色材の分散性を向上させると共に、該分散剤にしっかり取り囲まれた色材が、現像時に分散剤に吸着したまま流されやすくなり、基材上に色材由来の残渣の発生が抑制されると考えられる。
しかし、色材近傍に、カルシウム（Ｃａ）と鉄（Ｆｅ）の合計質量又は特定金属元素の合計質量が多過ぎると（カルシウム（Ｃａ）、鉄（Ｆｅ）又は前記特定金属元素が多過ぎると）、分散剤の色材への吸着が阻害されたり、分散性向上に寄与する塩型の分散剤や酸性色素誘導体が、特定金属元素と相互作用することで、分散性の向上に寄与できなくなったりすると考えられる。
【０２３６】
また、上記特定金属元素の合計質量が多過ぎると、上記したように、色材が分散剤に好適に取り囲まれていないために、現像時に、「分散剤に好適に取り囲まれた色材」の形態で現像液と共に流されにくくなり、基板上に色材由来の残渣が発生しやすくなった（現像不良を起こしやすくなった）と考えられる。
【０２３７】
着色組成物は、アルカリ可溶性樹脂が含有されていることによって現像性を発揮しているが、上記「色材を好適に取り囲んでいない塩型の分散剤」が該現像性を低下させていることも考えられる。また、該アルカリ可溶性樹脂に対する２価以上の特定金属元素の陽イオンの影響も考えられる。
上記現像性の低下に与える影響は、ナトリウムイオン（Ｎａ＋）、カリウムイオン（Ｋ＋）等の１価の陽イオンより、特定金属元素の陽イオンのような２価以上の陽イオン（２価以上の陽イオンのみの合計量、３価の陽イオンを含んだ含有量）の方が大きい可能性が考えられる。
【０２３８】
そのため、分散性安定性が良好な色材分散液を用いて得られた着色組成物は現像性が良好になったと考えられる。
【０２３９】
＜＜カラーフィルタ用着色組成物の調製＞＞
本発明の着色組成物の調製は、色材に、少なくとも、アルカリ可溶性樹脂、及び、重合開始剤を配合し、要すれば、重合性多官能化合物、及び、「その他の成分」を配合し、更に必要に応じて、更に溶剤を配合し、混合する方法で行うことができる。
本発明の着色組成物は、予め色材液を製造して用いるので、色材の凝集を効果的に防ぎ、均一に分散させ得る。
【０２４０】
また、本発明における色材液は、好適な粘度範囲、好適な分散安定性・溶解性を保持しつつ、高い色材濃度に設定できるので、本発明における色材液を使用して得られた本発明の着色組成物も、好適な粘度範囲、好適な分散安定性・溶解性を保持しつつ、高い色材濃度が達成できる。
【０２４１】
＜カラーフィルタ＞
カラーフィルタは、通常、透明基板、遮光部及び着色層を有している。本発明の着色組成物を使用して得られるカラーフィルタは、高い色材濃度、高い演色性、高いコントラスト等を実現することができ、また、カラーフィルタ製造時の現像性に優れている。
【０２４２】
＜＜着色層＞＞
着色層は、前述した本発明の着色組成物を硬化させて形成されたものであればよく、特に限定されないが、通常、後述する透明基板上の遮光部の開口部に形成され、該着色組成物に含まれる色材の種類によって、３色以上の着色パターンから構成される。
また、当該着色層の配列としては、特に限定されず、例えば、ストライプ型、モザイク型、トライアングル型、４画素配置型等の一般的な配列とすることができる。また、着色層の幅、面積等は任意に設定することができる。
【０２４３】
当該着色層の厚みは、塗布方法、塗布条件、着色組成物の固形分濃度、粘度等を調整することにより制御されるが、通常１〜５μｍの範囲である。
本発明における色材液や、本発明の着色組成物を用いると、固形分中の色材濃度が高いことによって、組成によっては従来の厚みに対して、（例えば８０〜５０％にまで）薄膜化が可能である。その結果、高演色、混色なく、再溶解性が高いため異物発生が少なく生産性の高い等という効果を発揮する。
【０２４４】
当該着色層は、例えば、下記の方法により形成することができる。
まず、前述した本発明の着色組成物を、スプレーコート法、ディップコート法、バーコート法、ロールコート法、スピンコート法、ダイコート法等の塗布手段を用いて後述する透明基板上に塗布して、ウェット塗膜を形成させる。
次いで、ホットプレート、オーブン等を用いて、該ウェット塗膜を乾燥させた後、これに、所定のパターンのマスクを介して露光し、アルカリ可溶性樹脂、重合性多官能化合物を光重合反応させる。
露光に使用される光源としては、例えば、低圧水銀灯、高圧水銀灯、超高圧水銀灯、メタルハライドランプ等の紫外線、電子線等が挙げられる。
また、露光後に重合反応を促進させるために、加熱処理を行ってもよい。
【０２４５】
次に、現像液を用いて現像処理し、未露光部分を溶解、除去することにより、所望のパターンで塗膜が形成される。現像液としては、通常、水や水溶性溶媒にアルカリを溶解させた溶液が用いられる。本発明における色材液や着色組成物は、極めて現像性に優れている。
現像処理後は、通常、現像液の洗浄、樹脂組成物の硬化塗膜の乾燥が行われ、着色層が形成される。なお、現像処理後に、塗膜を十分に硬化させるために加熱処理を行ってもよい。
【０２４６】
＜＜遮光部＞＞
カラーフィルタにおける遮光部は、後述する透明基板上にパターン状に形成されるものである。
遮光部のパターン形状としては、特に限定されず、例えば、ストライプ状、マトリクス状等の形状が挙げられる。
この遮光部としては、例えば、黒色色材をバインダ樹脂中に分散又は溶解させたもの；クロム、酸化クロム等の金属薄膜等が挙げられる。この金属薄膜は、ＣｒＯｘ膜（ｘは任意の数）及びＣｒ膜が２層積層されたものであってもよい。
【０２４７】
該遮光部が黒色着色剤をバインダ樹脂中に分散又は溶解させたものである場合、この遮光部の形成方法としては、例えば、遮光部用樹脂組成物を用いたフォトリソグラフィー法、印刷法、インクジェット法等を挙げることができる。
【０２４８】
また、上記の場合であって、遮光部の形成方法としてフォトリソグラフィー法を用いる場合、バインダ樹脂としては、例えば、アクリレート系、メタクリレート系、ポリ桂皮酸ビニル系、もしくは環化ゴム系等の反応性ビニル基を有する感光性樹脂が用いられる。
この場合、顔料（色材）としてカーボンブラック、チタンブラック等の黒色顔料及び感光性樹脂を含有する遮光部用樹脂組成物には、光重合開始剤、増感剤、塗布性改良剤、現像改良剤、架橋剤、重合禁止剤、可塑剤、難燃剤等を添加してもよい。
【０２４９】
一方、遮光部が金属薄膜である場合、この遮光部の形成方法としては、例えば、蒸着法、スパッタリング法等で真空成膜した金属薄膜をフォトリソグラフィー法により金属薄膜上に形成したレジストパターンをマスクとして金属エッチングする方法等を挙げることができる。
【０２５０】
該遮光部の膜厚としては、金属薄膜の場合は、０．０５〜０．４μｍ程度で設定され、黒色着色剤をバインダ樹脂中に分散又は溶解させたものである場合は、０．５〜３μｍ程度で設定される。
【０２５１】
＜＜透明基板＞＞
カラーフィルタにおける透明基板としては、可視光に対して透明な基材であればよく、特に限定されず、一般的なカラーフィルタに用いられる透明基板を使用することができる。具体的には、石英ガラス、無アルカリガラス、合成石英板等の可撓性のない透明なリジッド材、あるいは、透明樹脂フィルム、光学用樹脂板等の可撓性を有する透明なフレキシブル材が挙げられる。
当該透明基板の厚みは、特に限定されるものではないが、用途に応じて、例えば１００μｍ〜１ｍｍ程度のものを使用することができる。
なお、本発明のカラーフィルタは、上記透明基板、遮光部及び着色層以外にも、例えば、オーバーコート層や透明電極層、更には配向膜や柱状スペーサ等が形成されたものであってもよい。
【０２５２】
＜表示装置＞
本発明の他の態様は、前記のカラーフィルタを有するものであることを特徴とする表示装置である。該表示装置としては、特に限定はないが、液晶ディスプレイ、有機ＥＬディスプレイ等が挙げられる。
本発明における色材液を含有する着色組成物を使用して得られるカラーフィルタは、液晶ディスプレイや有機ＥＬディスプレイ等のディスプレイ表示装置に好適に用いられる。
カラーフィルタの、液晶ディスプレイや有機ＥＬディスプレイへの適用は、通常公知の方法で行われる。
【実施例】
【０２５３】
以下に、実験例を挙げて本発明を更に具体的に説明するが、本発明は、その要旨を超えない限りこれらの実験例に限定されるものではない。
【０２５４】
調製例１
＜分散剤Ａ（分散剤溶液Ａ）の調製＞
＜＜ブロック共重合体Ａの合成＞＞
５００ｍＬの４口セパラブルフラスコを減圧して乾燥後、内部をアルゴン（Ａｒ）で置換した。
アルゴンフローしながら、脱水テトラヒドロフラン（ＴＨＦ）１００ｇ、メチルトリメチルシリルジメチルケテンアセタール２．０ｇ、テトラブチルアンモニウム−３−クロロベンゾエート（ＴＢＡＣＢ）の１Ｍアセトニトリル溶液０．１５ｍＬ、及び、メシチレン０．２ｇを加え撹拌して混合した。
そこに、滴下ロートを用いて、メチルメタクリレート３６．７ｇを４５分かけて滴下した。反応が進むと発熱するため、氷冷することにより、温度を４０℃未満に保った。１時間後、前記「ａモノマー」として、ジメチルアミノエチルメタクリレート（ＤＭＡＥＭＡ）１３．３ｇを１５分かけて滴下した。１時間反応させた後、メタノール５ｇを加えて反応を停止させた。
【０２５５】
溶剤を減圧除去して、ブロック共重合体Ａを得た。
ＧＰＣ測定（ＮＭＰ、ＬｉＢｒ１０ｍＭ）により求めた質量平均分子量は、６０００であった。また、アミン価は９５ｍｇＫＯＨ／ｇであった。
得られたブロック共重合体Ａを、プロピレングリコールモノメチルエーテルアセテート（ＰＧＭＥＡ）に溶解させ、６０質量％のブロック共重合体溶液を作製した。
【０２５６】
＜＜ブロック共重合体を塩にする工程（塩基性ブロック型分散剤の調製工程）＞＞
次に、１００ｍＬ丸底フラスコ中で、ＰＧＭＥＡの２３．７６質量部に、上記で得られたブロック共重合体溶液を５．０質量部混合し、塩形成成分であるフェニルホスホン酸（東京化成（株）社製）を０．９４質量部（ブロック共重合体のＤＭＡＥＭＡユニットに対し、０．５モル当量）加え、反応温度４０℃で２時間撹拌することにより、「分散剤Ａ」とし、更に、適宜ＰＧＭＥＡで希釈して、固形分２０質量％の「分散剤溶液Ａ」を調製した。
【０２５７】
調製例２
＜分散剤Ｂ（分散剤溶液Ｂ）の調製＞
＜＜ブロック共重合体Ｂの合成＞＞
冷却管、添加用ロート、窒素用インレット、機械的撹拌機、デジタル温度計を備えた５００ｍＬ丸底４口セパラブルフラスコに、脱水テトラヒドロフラン（ＴＨＦ）２５０質量部、塩化リチウム０．６質量部を加え、充分に窒素置換を行った。
反応フラスコを−６０℃まで冷却した後、ブチルリチウム４．９質量部（１５質量％ヘキサン溶液）、ジイソプロピルアミン１．１質量部、イソ酪酸メチル１．０質量部を、シリンジを用いて注入した。
【０２５８】
前記「ｂモノマー」として、メタクリル酸１−エトキシエチル（ＥＥＭＡ）２．２質量部、メタクリル酸２−ヒドロキシエチル（ＨＥＭＡ）１８．７質量部、メタクリル酸２−エチルヘキシル（ＥＨＭＡ）１２．８質量部、メタクリル酸ｎ−ブチル（ＢＭＡ）１３．７質量部、メタクリル酸ベンジル（ＢｚＭＡ）９．５質量部、メタクリル酸メチル（ＭＭＡ）１７．５質量部を、添加用ロートを用いて６０分かけて滴下した。
３０分後、前記「ａモノマー」であるジメチルアミノエチルメタクリレート（ＤＭＡＥＭＡ）２６．７質量部を２０分かけて滴下した。
【０２５９】
３０分間反応させた後、メタノール１．５質量部を加えて反応を停止させた。得られた前駆体ブロック共重合体ＴＨＦ溶液は、ヘキサン中で再沈殿させ、濾過、真空乾燥により精製を行い、ＰＧＭＥＡで希釈し固形分３０質量％溶液とした。
水を３２．５質量部加え、１００℃に昇温し７時間反応させ、ＥＥＭＡ由来の構成単位を脱保護し、メタクリル酸（ＭＡＡ）由来の構成単位とした。
得られたブロック共重合体ＰＧＭＥＡ溶液は、ヘキサン中で再沈殿させ、濾過、真空乾燥により精製を行い、「一般式（１）で表される構成単位を含むＡブロック」と「カルボキシ基含有モノマー由来の構成単位を含み、親溶剤性を有するＢブロック」とを含むブロック共重合体Ｂを得た。
【０２６０】
ブロック共重合体Ｂの酸価は８ｍｇＫＯＨ／ｇ、Ｔｇは３８℃であった。
得られたブロック共重合体Ｂを、ＧＰＣ（ゲルパーミエーションクロマトグラフィー）にて確認したところ、重量平均分子量Ｍｗは７７３０であった。また、アミン価は９５ｍｇＫＯＨ／ｇであった。
【０２６１】
＜＜ブロック共重合体を塩にする工程（塩基性ブロック型分散剤の調製工程）＞＞
次に、調製例１と同様にして塩形成をして「分散剤Ｂ」を調製し、更に、ＰＧＭＥＡで希釈して、固形分２０質量％の「分散剤溶液Ｂ」を調製した。
調製例１と同様、塩形成成分であるフェニルホスホン酸（東京化成（株）社製）をブロック共重合体Ｂの「ａモノマーであるＤＭＡＥＭＡユニット」に対し、０．５モル当量加えた。
【０２６２】
調製例３
＜有機顔料の精製＞
表１に示した有機顔料（Ｒ−１）を２．０質量部、イオン交換水を１００質量部、ビーカーに入れ、３０℃に保ちつつ回分法で、超音波ホモジナイザーで１０分間撹拌し、下記濾紙を用いて濾過を行った。
製造販売会社：ＡＤＶＡＮＴＥＣ
製品名：ＦＩＫＴＥＲ  ＰＡＰＥＲ  ＱＵＡＮＴＩＴＡＴＩＶＥ  ＡＳＨＬＥＳＳ
規格：５Ｃ、１５０ｍｍ（１００ＣＩＲＣＬＥＳ）
【０２６３】
それぞれ、上記洗浄（水洗）の工程を２回行う方法を「精製方法１」とし（色材分散液調製例１）、２０回行う方法を「精製方法２」とし（色材分散液調製例２）、３０回行う方法を「精製方法３」とした（色材分散液調製例３、色材分散液調製例９）。
【０２６４】
また、表１に示した有機顔料（Ｒ−１）を２．０質量部用い、ヌッチェ漏斗を使用し、トータルのイオン交換水３００００質量部を、１５分間に亘って流し続け、連続法で吸引濾過により洗浄（水洗）した。次いで、上記濾紙を用いて濾過を行った。
流したイオン交換水の温度は３０℃であった。この方法を、「精製方法４」とした（色材分散液調製例４）。
【０２６５】
精製方法１〜４を使用して、精製有機顔料を調製した。
色材分散液調製例５〜８、色材分散液調製例１０１〜１０３については、有機顔料の精製を行わなかった。
得られた（精製）有機顔料を、それぞれ用いて、以下の色材分散液調製例１〜９、色材分散液調製例１０１〜１０３のように色材分散液を調製した。
【０２６６】
調製例４
＜（４−１）樹脂１の合成＞
ＢｚＭＡを４０質量部、ＭＭＡを１５質量部、ＭＡＡを２５質量部、及び、ＡＩＢＮを３質量部の混合液を、ＰＧＭＥＡを１５０質量部入れた重合槽中に、窒素気流下、１００℃で３時間かけて滴下した。滴下終了後、更に１００℃で３時間加熱し、重合体溶液を得た。
この重合体溶液中の重合体の重量平均分子量は、７０００であった。
【０２６７】
次に、得られた重合体溶液に、ＧＭＡ２０質量部、トリエチルアミン０．２質量部、及び、ｐ−メトキシフェノール０．０５質量部を添加し、１１０℃で１０時間加熱することにより、主鎖のメタクリル酸のカルボキシ基と、ＧＭＡのエポキシ基との反応を行って、樹脂１を合成した。
反応中は、ＧＭＡの重合を防ぐために、反応溶液中に空気をバブリングさせた。反応は溶液の酸価を測定することで追跡した。
【０２６８】
得られた樹脂１は、ＢｚＭＡ、ＭＭＡ及びＭＡＡの共重合により形成された重合体の主鎖に、ＧＭＡを用いてエチレン性二重結合を有する側鎖を導入した樹脂であり、固形分４０質量％、酸価７４ｍｇＫＯＨ／ｇ、重量平均分子量１２０００であった。
【０２６９】
＜＜略称の名称＞＞
ＢｚＭＡ        ベンジルメタクリレート
ＭＭＡ          メチルメタクリレート
ＭＡＡ          メタクリル酸
ＧＭＡ          グリシジルメタクリレート
ＡＩＢＮ        アゾビスイソブチロニトリル
ＰＧＭＥＡ      プロピレングリコールモノメチルエーテルアセテート
【０２７０】
＜（４−２）樹脂２の合成＞
上記（４−１）で、ＢｚＭＡを４０質量部の代わりにシクロヘキシルメタクリレートを４０質量部用いた以外は上記（４−１）と同様にして樹脂２を得た。
得られた樹脂２は、固形分４０質量％、酸価７４ｍｇＫＯＨ／ｇ、重量平均分子量１２０００であった。
【０２７１】
＜（４−３）樹脂３の合成＞
上記（４−１）で、ＢｚＭＡを４０質量部の代わりにスチレンを４０質量部用いた以外は上記（４−１）と同様にして樹脂３を得た。
得られた樹脂３は、固形分４０質量％、酸価７４ｍｇＫＯＨ／ｇ、重量平均分子量１２０００であった。
【０２７２】
＜（４−４）樹脂４の合成＞
上記（４−１）で、ＢｚＭＡを４０質量部の代わりにジシクロペンタニルメタクリレートを４０質量部用いた以外は上記（４−１）と同様にして樹脂４を得た。
得られた樹脂４は、固形分４０質量％、酸価７４ｍｇＫＯＨ／ｇ、重量平均分子量１２０００であった。
【０２７３】
＜（４−５）樹脂５の合成＞
上記（４−１）で、ＢｚＭＡを４０質量部の代わりにＮ−フェニルマレイミド（東京化成工業株式会社）を４０質量部用いた以外は上記（４−１）と同様にして樹脂５を得た。
得られた樹脂５は、固形分４０質量％、酸価７４ｍｇＫＯＨ／ｇ、重量平均分子量１２０００であった。
【０２７４】
＜（４−６）樹脂６の合成＞
上記（４−１）で、「ＢｚＭＡを４０質量部」の代わりに、「スチレンを２０質量部、及び、Ｎ−フェニルマレイミド（東京化成工業株式会社）を２０質量部」用いた以外は上記（４−１）と同様にして樹脂６を得た。
得られた樹脂６は、固形分４０質量％、酸価７４ｍｇＫＯＨ／ｇ、重量平均分子量１２０００であった。
【０２７５】
＜（４−７）樹脂７の合成＞
上記（４−１）で、ＢｚＭＡを４０質量部の代わりにフェノキシエチルメタクリレートを４０質量部用いた以外は上記（４−１）と同様にして樹脂７を得た。
得られた樹脂７は、固形分４０質量％、酸価７４ｍｇＫＯＨ／ｇ、重量平均分子量１２０００であった。
【０２７６】
＜（４−８）樹脂８の合成＞
上記（４−１）で、ＢｚＭＡを４０質量部の代わりにヒドロキシエチルメタクリ―トを４０質量部用いた以外は上記（４−１）と同様にして樹脂８を得た。
得られた樹脂８は、固形分４０質量％、酸価７４ｍｇＫＯＨ／ｇ、重量平均分子量１２０００であった。
【０２７７】
調製例５
＜酸性色素誘導体の合成＞
三酸化硫黄の含有率が１１質量％の発煙硫酸３７４．７６質量部を１０℃に冷却しながら撹拌し、ピグメントイエロー１３８を７４．９６質量部加えた。次いで、９０℃で６時間撹拌した。得られた反応液を氷水１６００質量部中に加え、１５分間撹拌した後、沈殿を濾過した。
得られたウェットケーキを、８００質量部の脱塩水で３回洗浄した。洗浄後のウェットケーキを、８０℃で真空乾燥し、酸性色素誘導体である黄色顔料スルホン化誘導体を得た。ＴＯＦ−ＭＳにより分子量を測定し、合成目的物であることを確認した。
【０２７８】
＜色材液の調製＞
色材分散液調製例１
調製例４で得られた「樹脂１（ＢｚＭＡ／ＭＭＡ／ＭＡＡ／ＧＭＡ＝４０／１５／２５／２０（質量比）、重量平均分子量１２０００）の固形分４０質量％ＰＧＭＥＡ溶液」１６．７質量部、分散剤溶液Ａを８．１質量部、及び、ＰＧＭＥＡ６２．２質量部を、ディゾルバーで撹拌混合して均一に溶解させた。
【０２７９】
この溶液に、調製例３で得られた（精製）有機顔料１２．７質量部と、調製例５で得られた酸性色素誘導体０．３質量部とを加え、粒径２．０ｍｍジルコニアビーズ１００質量部をマヨネーズビンに入れ、予備解砕としてペイントシェーカー（浅田鉄工（株）製）にて１時間振盪した。
次いで、粒径２．０ｍｍジルコニアビーズを取り出し、粒径０．１ｍｍのジルコニアビーズ２００質量部を加えて、同様に、本解砕としてペイントシェーカーにて４時間分散を行い、赤色の色材分散液を調製した。
【０２８０】
色材分散液調製例２〜７、９
色材と分散剤を表１に示すように変更し、調製例３で得られた（精製）有機顔料をそれぞれ用いて、色材分散液調製例１と同様にして、色材分散液調製例２〜７、９の色材分散液を調製した。色材分散液調製例５〜８は、使用した有機顔料自体に前記特定金属元素の含有量が少ないので水洗を行っていない。
【０２８１】
色材分散液調製例８
色材を表１に示すよう（Ｇ−１）にし、分散剤Ａ（分散剤溶液Ａ）を、ＢＹＫ２１１１６（ビックケミー・ジャパン社製、塩基性ブロック型分散剤）に変更（固形分換算で分散剤Ａや分散剤Ｂと同一質量使用）した以外は、色材分散液調製例１〜７と同様にして、緑色の色材分散液を調製した。色材分散液調製例８は、使用した有機顔料（Ｇ−１）自体に前記特定金属元素の含有量が少ないので水洗を行っていない。
【０２８２】
色材分散液調製例１０
フラスコに、前記「精製方法４」で精製したアシッドレッド２８９（ＡＲ２８９；キサンテン系染料、東京化成社製）１００質量部に対し、メタノールを１０００質量部加えてマグネチックスターラーにて溶解させた。溶解を確認後、濃塩酸２９．９質量部を加え撹拌し、ＡＲ２８９が有するスルホン酸塩をスルホ基とした。この溶液に、更にＰＧＭＥＡ１０００質量部を加えた。次いで前記分散剤Ａを２７６質量部加えて撹拌した。その後、還流冷却管を接続し、ウォーターバスにて８０℃まで昇温させ、８０℃到達後４時間反応させた。その後エバポレーターにより、ウォーターバス４５℃でメタノールを溜去し、ＰＧＭＥＡ１０００質量部を加えた後１６時間室温で冷却放置した。次いで析出物をろ別し、１００質量部程度のＰＧＭＥＡにて濾過物を洗浄し、得られたろ液を回収して染料が均一に分散された色材分散液調製例１０の色材分散液を得た。
マイクロトラックＵＰＡ粒度分布計（日機装社製）を用いて、粒度分布を測定した。評価は５０％平均粒子径で行い、体積換算（ＭＶ）した結果は７８ｎｍであった。
【０２８３】
色材溶液調製例１１
染料（Ｙ−２）（Ｃ．Ｉ．ソルベントイエロー１６２）２１．３質量部をジアセトンアルコール１００質量部に溶解して色材溶液を調製した。使用した染料（Ｙ−２）は、水とアセトンとの混合溶媒（質量比で水：アセトン＝５０：５０）を用いて再結晶法で精製し、濾過をした。
【０２８４】
色材分散液調製例１０１〜１０３
色材を表１に示すように変更し、「調製例３のように精製した精製有機顔料ではない有機顔料」を使用した以外は（有機顔料を精製しなかった以外は）、色材分散液調製例１と同様にして、色材分散液調製例１０１〜１０３の色材分散液を調製した。
【０２８５】
＜カラーフィルタ用着色組成物の調製＞
着色組成物調製例１１〜１９、１１１〜１１３
着色組成物調製例１１〜１９は、それぞれ色材分散液調製例１〜９の色材分散液を用い、着色組成物調製例１１１〜１１３は、それぞれ色材分散液調製例１０１〜１０３の色材分散液を用い、必要に応じＰＧＭＥＡで固形分濃度を調整し、以下に示す組成で各成分を混合し、カラーフィルタ用着色組成物をそれぞれ調製した。
【０２８６】
・色材分散液調製例１〜９及び色材分散液調製例１０１〜１０３で調製した色材分散液（固形分：２１．３質量％）：それぞれ、５２．７質量部
・色材分散液調製例１で用いた樹脂１と同一の樹脂を「アルカリ可溶性樹脂」として用い、該アルカリ可溶性樹脂：３．０４質量部
・重合性多官能化合物（東亞合成社製、アロニックスＭ−４０３、光硬化性多官能単量体）：２．８４質量部
・光重合開始剤（ＢＡＳＦ社製、イルガキュア９０７、光重合開始剤）：０．８９質量部
・界面活性剤（ＤＩＣ（株）製、メガファックＦ−５５９）：０．０３質量部
・ＰＧＭＥＡ：４０．５質量部
・シランカップリング剤（信越シリコーン社製、ＫＢＭ−５０３）：０．２質量部
【０２８７】
着色組成物調製例２１
着色組成物調製例１７において、以下の（変更点１）及び（変更点２）を変更した以外は、着色組成物調製例１７の場合と同様にして、カラーフィルタ用着色組成物を調製した。
【０２８８】
（変更点１）
「光重合開始剤（ＢＡＳＦ社製、イルガキュア９０７、光重合開始剤）：０．８９質量部」の代わりに、以下に示す光重合開始剤及びメルカプト化合物を使用した。
・光重合開始剤（ＡＤＥＫＡ社製、ＮＣＩ−８３１）：０．３６質量部
・光重合開始剤（ＢＡＳＦ社製、イルガキュア３６９）：０．２７質量部
・光重合開始剤（ＢＡＳＦ社製、イルガキュア９０７）：０．２７質量部
・ペンタエリスリトールテトラキス（３−メルカプトプロピオネート）（ＳＣ有機化学社製、ＰＥＭＰ）：０．１８質量部
【０２８９】
（変更点２）
溶剤として、「ＰＧＭＥＡ４０．５質量部」の代わりに、「ＰＧＭＥＡ２７．９質量部及び３−メトキシ−３−メチル−１−ブチルアセテート（商品名：ソルフィットＡＣ、クラレ製）１２．６質量部」を使用した。
【０２９０】
着色組成物調製例２２〜２６、３２
アルカリ可溶性樹脂を、表３に示すように変更した以外は、着色組成物調製例２１の場合と同様にして、カラーフィルタ用着色組成物を調製した。
【０２９１】
着色組成物調製例２７〜２８
メルカプト化合物を、表３に示すように変更した以外は、着色組成物調製例２６の場合と同様にして、カラーフィルタ用着色組成物を調製した。
【０２９２】
着色組成物調製例２９
ペンタエリスリトールテトラキス（３−メルカプトプロピオネート）を使用しなかった以外は、着色組成物調製例２１の場合と同様にして、カラーフィルタ用着色組成物を調製した。
【０２９３】
着色組成物調製例３０
アルカリ可溶性樹脂として、樹脂１の代わりに、樹脂３と樹脂５の混合物を使用した以外は、着色組成物調製例２１の場合と同様にして、カラーフィルタ用着色組成物を調製した。
樹脂３：樹脂５＝５０：５０（質量比率）で使用した。
【０２９４】
着色組成物調製例３１
色材分散液調製例７で調製した色材分散液の代わりに、色材分散液調製例１０で調製した色材分散液を使用した以外は、着色組成物調製例２１の場合と同様にして、カラーフィルタ用着色組成物を調製した。
【０２９５】
着色組成物調製例３３
着色組成物調製例２１において、光重合開始剤を表３に示すように変更した以外は、着色組成物調製例２１の場合と同様にして、カラーフィルタ用着色組成物を調製した。
【０２９６】
着色組成物調製例３４
色材分散液調製例７で調製した色材分散液の代わりに、色材溶液調製例１１で調製した色材溶液を使用した以外は、着色組成物調製例２１の場合と同様にして、カラーフィルタ用着色組成物を調製した。
【０２９７】
着色組成物調製例１２１
アルカリ可溶性樹脂を、表３に示すように変更した以外は、着色組成物調製例２７の場合と同様にして、カラーフィルタ用着色組成物を調製した。
【０２９８】
着色組成物調製例１２２
着色組成物調製例１１１において、以下の（変更点１’）及び前述の（変更点２）を変更した以外は、着色組成物調製例１１１の場合と同様にして、カラーフィルタ用着色組成物を調製した。
【０２９９】
（変更点１’）
「光重合開始剤（ＢＡＳＦ社製、イルガキュア９０７、光重合開始剤）：０．８９質量部」の代わりに、以下に示す光重合開始剤を使用した。
・光重合開始剤（ＡＤＥＫＡ社製、ＮＣＩ−８３１）：０．３６質量部
・光重合開始剤（ＢＡＳＦ社製、イルガキュア３６９）：０．２７質量部
・光重合開始剤（ＢＡＳＦ社製、イルガキュア９０７）：０．２７質量部
【０３００】
測定例
＜色材液中の金属の定量＞
ＩＣＰ（Inductively Coupled Plasma）発光分光分析装置（Varian社製、Vista-PRO）を用いて、色材液（色材分散液又は色材溶液）中のカルシウム（Ｃａ）、鉄（Ｆｅ）、マグネシウム（Ｍｇ）、アルミニウム（Ａｌ）及びクロム（Ｃｒ）の含有量を定量した。
測定試料の調製は以下のように行った。すなわち、色材液を約１ｇ（０．５〜１．５ｇ）を精秤し、バーナー上及び電気炉（７００℃）中で加熱し、灰化処理した後、希王水を添加し、ホットプレート上で加熱し溶解させた。
得られた溶液を、超純水で希釈して、全体を５０．０００ｇとして測定試料とした。
【０３０１】
本発明におけるＩＣＰ発光分光分析の検出限界は０．０１ｐｐｍ未満である。
表１〜３における「０質量ｐｐｍ」とは、四捨五入して「１」の位までが「０」であること、すなわち０．５質量ｐｐｍ未満であることを示す。上記の通り測定試料は約５０倍に希釈されているので、表中の「０」は、従って測定装置の上記検出限界以下であることを示す。
【０３０２】
評価例
＜色材分散液の「分散安定性」の評価方法＞
色材分散液調製例で調製した色材分散液を、室温（２５℃）で保管し、調製から１日後及び１か月保管後に、それぞれ粘度を測定した。粘度は、振動式粘度計（セコニック社製、ＶＭ−２００Ｔ２）を用いて、２５．０±１．０℃において測定し、測定開始から３０秒後の値を採用した。
【０３０３】
＜＜判定基準＞＞
調製１日後の粘度と、１か月保存後の粘度とを比較して、以下のように判定した。
ＡＡ：粘度変化が３％以内
Ａ：粘度変化が３％を超過し５％以内
Ｂ：粘度変化が５％を超過し７％以内
Ｃ：粘度変化が７％を超過し１０％以内
Ｄ：粘度変化が１０％を超過
【０３０４】
結果を表１に示す。粘度変化が７％以内であれば、すなわち、「分散安定性」が「Ｂ」以上であれば、安定性に優れ、実用レベルであると評価される。
【０３０５】
＜カラーフィルタ用着色組成物の「光学特性」の評価方法＞
各着色組成物調製例で得られた着色組成物を、ガラス基板（ＮＨテクノグラス（株）製、「ＮＡ３５」）上に、スピンコーターを用いて、ポストベーク後に所望の色（赤色着色層：Ｃ光源でのｘ＝０．６５０、緑色着色層：ｙ＝０．４５０、黄色着色層：ｙ＝０．５００）になるように塗布した。８０℃のホットプレート上で３分間加熱乾燥を行った後、超高圧水銀灯を用いて６０ｍＪ／ｃｍ２の紫外線を照射し、その後、２３０℃のクリーンオーブンで２５分間ポストベークした。
【０３０６】
得られた着色膜のコントラスト、色度（ｘ、ｙ）、輝度（Ｙ）を測定した。コントラストは壺坂電気（株）製「コントラスト測定装置ＣＴ−１Ｂ」を用い、色度及び輝度はオリンパス（株）製「顕微分光測定装置ＯＳＰ−ＳＰ２００」を用いて測定した。
結果を表２〜５に示す。
【０３０７】
＜＜判定基準＞＞
コントラストは、赤色着色層では１２０００以上、緑色着色層では１８０００以上、黄色着色層１００００以上であれば、優れていると評価される。
【０３０８】
＜カラーフィルタ用着色組成物の「乾燥ムラ」の評価方法＞
ガラス基板に、カラーフィルタ用着色組成物を、ダイコーターを用いて塗布した後、真空度が０．２ｔｏｒｒに到達するまで真空ベイクを行って、膜厚２．０μｍの塗膜を形成した。その後、得られた基板を、干渉縞検査灯（Ｎａランプ）を用いて観察し、塗膜に発生する乾燥ムラの有無を目視評価した。
【０３０９】
＜＜判定基準＞＞
ＡＡ：乾燥ムラが全く認められない。
Ａ：乾燥ムラが僅かに認められる。
Ｂ：乾燥ムラが多く認められる。
【０３１０】
＜カラーフィルタ用着色組成物の「現像性」の評価方法１（現像速度）＞
各着色組成物調製例で得られたカラーフィルタ用着色組成物を、ガラス基板上に、スピンコーターを用いて塗布した後、ホットプレートを用いて８０℃で３分間乾燥した。
この着色層に、線幅１μｍから１００μｍまでの独立細線パターンフォトマスクを介して、超高圧水銀灯を用いて、６０ｍＪ／ｃｍ２の紫外線で露光することにより、ガラス基板上に厚さ２．０μｍの着色層を形成した。
【０３１１】
次いで、０．０５質量％の水酸化カリウム（ＫＯＨ）水溶液を現像液として、スピン現像し、現像液に接液させた後に純水で洗浄することで現像処理し、パターン形成を行い、現像性を評価した。
【０３１２】
上記現像処理において、未露光部が溶解し除去されるまでの時間を測定した。現像の終了は、目視により観察し、現像時間について下記基準で判定した。
【０３１３】
＜＜判定基準＞＞
ＡＡ：４０秒未満
Ａ：４０秒以上６０秒未満
Ｂ：６０秒以上８０秒未満
Ｃ：８０秒以上１２０秒未満
Ｄ：１２０秒以上
【０３１４】
結果を表２〜３に示す。
現像時間が４０秒未満（ＡＡ）であれば「現像速度」が特に優れており、現像時間が４０秒以上６０秒未満（Ａ）であれば「現像速度」がより優れており、現像時間が６０秒以上８０秒未満（Ｂ）であれば「現像速度」が優れており、ＡＡ、Ａ、Ｂ共に何れも良好であり実用レベルであると判定される。
一方、現像時間が８０秒以上（Ｃ、Ｄ）であれば「現像速度」が劣っており、実用レベルでないと判定される。
【０３１５】
＜カラーフィルタ用着色組成物の「現像性」の評価方法２（現像残渣）＞
各着色組成物調製例で得られたカラーフィルタ用感光性着色樹脂組成物を、ガラス基板上に、スピンコーターを用いて塗布した後、ホットプレートを用いて６０℃で３分間乾燥することにより、厚さ２．５μｍの着色層を形成した。上記着色層が形成されたガラス板を、アルカリ現像液として０．０５質量％水酸化カリウム水溶液を用いて６０秒間シャワー現像した。上記着色層の形成後のガラス基板の未露光部（５０ｍｍ×５０ｍｍ）を、目視により観察した後、エタノールを含ませたレンズクリーナー（東レ社製、商品名トレシーＭＫクリーンクロス）で十分に拭き取り、そのレンズクリーナーの着色度合いを目視で観察した。
【０３１６】
＜＜判定基準＞＞
ＡＡ：目視により現像残渣が確認されず、レンズクリーナーが全く着色しなかった
Ａ：目視により現像残渣が確認されず、レンズクリーナーの着色がわずかに確認された
Ｂ：目視により現像残渣がわずかに確認され、レンズクリーナーの着色が確認された
Ｃ：目視により現像残渣が確認され、レンズクリーナーの着色が確認された
【０３１７】
結果を表２〜３に示す。
上記判定結果がＡ、Ｂ又はＣであれば、実用上使用できるが、判定結果がＢ、更にＡであればより効果が優れている。
【０３１８】
＜カラーフィルタ用着色組成物の「再溶解性」の評価方法＞
幅０．５ｃｍ、長さ１０ｃｍのガラス基板の先端を、カラーフィルタ用着色組成物に浸漬させ、ガラス基板の長さ１ｃｍ部分に塗布した。引き上げたガラス基板を、ガラス面が水平になるように恒温恒湿機に入れ、温度２３℃、湿度８０％ＲＨで３０分間の条件で乾燥させた。次に、乾燥させた塗膜が付着したガラス基板をＰＧＭＥＡ中に１５秒間浸漬させた。このとき乾燥塗膜の再溶解状態を目視で判別し、評価した。結果を表３に併せて示す。
【０３１９】
＜＜判定基準＞＞
ＡＡ：乾燥塗膜が完全に溶解した
Ａ：溶剤中に乾燥塗膜の薄片が生じ、その薄片がやがて溶解した
Ｂ：溶剤中に乾燥塗膜の薄片が生じ、溶液が着色した
Ｃ：溶剤中に乾燥塗膜の薄片が生じ、溶液が着色しなかった
ＡＡ、Ａ又はＢであれば、実用上問題なく使用できる。
【０３２０】
＜カラーフィルタ用着色組成物の「水染み」の評価方法＞
各着色組成物調製例で得られたカラーフィルタ用着色組成物を、ガラス基板上に、スピンコーターを用いてポストベーク後に厚さ１．６μｍの着色層を形成する膜厚で塗布した後、ホットプレートを用いて６０℃で３分間乾燥し、フォトマスクを介さずに超高圧水銀灯を用いて６０ｍＪ／ｃｍ２の紫外線を全面照射することにより、ガラス基板上に着色層を形成した。次いで、０．０５ｗｔ％カリウム（ＫＯＨ）を現像液としてスピン現像し、現像液に６０秒間接液させた後に純水で洗浄することで現像処理し、洗浄後の基板を１０秒間回転させ水を遠心除去した直後に、下記のように純水の接触角を測定して水染みを評価した。
純水の接触角の測定は、前記水を遠心除去した直後の着色層表面に、純水１．０μＬの液滴を滴下し、着滴１０秒後の静的接触角をθ／２法に従って計測した。測定装置は、協和界面科学社製  接触角計ＤＭ  ５００を用いて測定した。
【０３２１】
＜＜判定基準＞＞
ＡＡＡ：接触角９０度以上
ＡＡ：接触角８５度以上９０度未満
Ａ：接触角８０度以上８５度未満
Ｂ：接触角６５度以上８０度未満
Ｃ：接触角５０度以上６５度未満
Ｄ：接触角５０度未満
水染み評価基準がＢ以上であれば、実用上使用できるが、評価結果がＡであれば水染み発生抑制効果が高く、ＡＡ又はＡＡＡであれば水染み発生抑制効果が極めて高い。
【０３２２】
【表１】
2018025612.tif 000013
【０３２３】
表１中、色材については、以下の通りである。表２〜３についても同様である。
「Ｒ−１」（有機顔料）：Ｃ．Ｉ．Ｒ１７７であり、ＢＡＳＦ社製、クロモフタルレッドＡ３Ｂである。
「Ｒ−２」（有機顔料）：Ｃ．Ｉ．Ｒ１７７であり、ＢＡＳＦ社製、クロモフタルレッドＡ２Ｂである。
「Ｒ−３」（有機顔料）：Ｃ．Ｉ．Ｒ１７７であり、ＢＡＳＦ社製、イルガジンレッドＡ２ＢＮである。
「Ｒ−４」（有機顔料）：Ｃ．Ｉ．Ｒ１７７であり、百合化工社製、ＦＡＳＴ  ＲＥＤＡ３Ｂである。
「Ｙ−１」（有機顔料）：Ｃ．Ｉ．Ｙ１３８であり、ＢＡＳＦ社製、パリオトールイエローＫ０９６１ＨＤである。
「Ｇ−１」（有機顔料）：Ｃ．Ｉ．Ｇ５８であり、ＤＩＣ社製、ＦＡＳＴＯＧＥＮ  ＧｒｅｅｎＡ１１０である。
「Ｖ−１」（染料）：Ｃ．Ｉ．アシッドレッド２８９であり、東京化成社製、ＡＲ２８９である。
「Ｙ−２」（染料）：Ｃ．Ｉ．ソルベントイエロー１６２であり、ＢＡＳＦ社製、ＮＥＰＴＵＮ  ＹＥＬＬＯＷ  ０７５である。
【０３２４】
ナトリウム（Ｎａ）とカリウム（Ｋ）の含有量は、表１には記載しないが、全ての例でほぼ同一であった。
また、表１には記載しないが、色材分散液調製例１〜９は、色材分散液の初期の粘度が何れも２０ｍＰａ・ｓ以下と低く実用範囲であった。
粘度は、振動式粘度計（セコニック製、ＶＭ−２００Ｔ２）を用いて、２５．０±１．０℃における粘度を測定した。色材分散液の粘度が２０ｍＰａ・ｓ以下であれば実用範囲である。
【０３２５】
【表２】
2018025612.tif 000014
【０３２６】
【表３】
2018025612.tif 000015
【０３２７】
表３中、光重合開始剤については、以下の通りである。
「ＮＣＩ−８３１」：オキシムエステル系光重合開始剤（ＡＤＥＫＡ社製）
「Ｉｒｇ３６９」：α−アミノケトン系光重合開始剤（イルガキュア３６９、ＢＡＳＦ社製）
「Ｉｒｇ９０７」：α−アミノケトン系光重合開始剤（イルガキュア９０７、ＢＡＳＦ社製）
【０３２８】
＜色材分散液に関する結果＞
表１から分かる通り、カラーフィルタ用色材分散液に含まれるカルシウム（Ｃａ）と鉄（Ｆｅ）の合計質量が、該カラーフィルタ用色材分散液全体に対して１８０質量ｐｐｍ以下である色材分散液調製例では何れも、分散安定性が「ＡＡ」、「Ａ」又は「Ｂ」判定であり、実用レベルであった。
一方、カルシウム（Ｃａ）と鉄（Ｆｅ）の合計質量が、該カラーフィルタ用色材分散液全体に対して１８０質量ｐｐｍより多い色材分散液調製例では何れも、分散安定性が「Ｃ」又は「Ｄ」判定であり、実用レベルに達しなかった。
また、上記結果は、色材の種類に依らず言えることが分かった。また、洗浄によってカルシウム（Ｃａ）と鉄（Ｆｅ）の合計濃度を低くしても（色材分散液調製例１〜４、９）、最初から該合計濃度が低い場合でも（色材分散液調製例５〜８）、分散安定性が高いことが分かった。また、上記傾向は、色材の種類に依らず言えることが分かった。
【０３２９】
また、水洗前で、カルシウム（Ｃａ）と鉄（Ｆｅ）の合計濃度が、該カラーフィルタ用色材分散液全体に対して１８０質量ｐｐｍより多く分散安定性が「Ｃ」判定の「色材分散液調製例１０１の有機顔料（Ｒ−１）」を水洗することによって、色材分散液中のカルシウム（Ｃａ）と鉄（Ｆｅ）の合計濃度を１８０質量ｐｐｍ以下にした色材分散液調製例１〜４、９は、何れも分散性が「Ａ」又は「ＡＡ」判定となった。
【０３３０】
洗浄（水洗）の回数を多くすると分散安定性が向上し（色材分散液調製例１〜３）、連続法で洗浄（水洗）すると分散安定性が優れていた（色材分散液調製例４）。
また、色材（有機顔料）と精製方法を統一し、分散剤だけを変えた色材分散液調製例３と色材分散液調製例９を比較すると、何れも「ＡＡ」判定ではあるが、分散剤Ｂを用いた色材分散液調製例９の方が、分散剤Ａを用いた色材分散液調製例３より分散安定性が優れていた。
【０３３１】
＜カラーフィルタ用着色組成物に関する結果＞
また、表２から分かる通り、カラーフィルタ用着色組成物に含まれるカルシウム（Ｃａ）と鉄（Ｆｅ）の合計質量が、該カラーフィルタ用着色組成物全体に対して１２０質量ｐｐｍ以下である着色組成物調製例では何れも、現像速度が「ＡＡ」、「Ａ」又は「Ｂ」判定であり、優れていた又は実用レベルであった。また、何れの着色組成物も安定性が優れていた。
一方、カルシウム（Ｃａ）と鉄（Ｆｅ）の合計質量が、該カラーフィルタ用着色組成物全体に対して１２０質量ｐｐｍより多い着色組成物調製例では何れも、現像速度が「Ｃ」又は「Ｄ」判定であり、実用レベルに達しなかった。また、上記傾向は、色材の種類に依らず言えることが分かった。
【０３３２】
また、色材（有機顔料）と精製方法を統一し、分散剤だけを変えた着色組成物調製例１３と着色組成物調製例１９を比較すると、分散剤Ｂを用いた着色組成物調製例１９の方が、分散剤Ａを用いた着色組成物調製例１３より現像速度が良好で「ＡＡ」判定であった。
【０３３３】
表３から分かる通り、特定金属元素を低減させた上で、炭化水素環を有するアルカリ可溶性樹脂を含有する着色組成物を使用した場合（着色組成物調製例２１〜３４）は、何れも現像残渣を少なくすることができ、また、水染みの発生が抑制される傾向となった。特に、前記一般式（６）で表されるマレイミド構造を有するアルカリ可溶性樹脂を含有する着色組成物（着色組成物調製例２５〜２８、３０）の場合、現像残渣を極めて少なくすることができた。
また、着色組成物がメルカプト化合物を含有する場合（着色組成物調製例２１〜２８）、含有しない場合（着色組成物調製例２９）に比べて、水染みの発生が抑制できた。
第一特定金属元素（Ｃａ及びＦｅ）を多量に含有する着色組成物調製例１２２は、乾燥ムラが発生し、現像速度が遅く、現像残渣が多かった。
【産業上の利用可能性】
【０３３４】
本発明の特定の金属含有量が規定された着色組成物は、高色材濃度、低粘度であるため、カラーフィルタの低膜厚化等が可能であるため、各種ディスプレイ等の製造に広く利用されるものである。